(57)【特許請求の範囲】
【請求項１】
有機ケイ素化合物を重合させて形成される有機ケイ素重合体を含有する表層を有するトナー粒子の製造方法であって、
該製造方法が、
（ｉ）粒子を含有する水系媒体を調製する工程（ｉ）、
（ｉｉ）該有機ケイ素化合物と該水系媒体とを混合する工程（ｉｉ）、および、
（ｉｉｉ）該水系媒体中で、該水系媒体の温度８０．０℃以上１０５．０℃以下の条件にて、該有機ケイ素化合物を重合させる工程（ｉｉｉ）、
をこの順に有し、
該工程（ｉｉｉ）が、反応温度９０℃以上かつ反応時間５時間以上のゾルゲル反応を該水系媒体中で行って該有機ケイ素重合体を形成する工程を含み、
該有機ケイ素化合物が、下記式（２）で示される化合物であり、
【化１】
0006541463.tif 000022
（式（２）中、Ｒ５は、アルキル基またはフェニル基であり、Ｒ６、Ｒ７およびＲ８は、それぞれ独立して、ハロゲン原子、ヒドロキシ基またはアルコキシ基である。）
該粒子が、
（Ａ）重合性単量体を含有する重合性単量体組成物の粒子を水系媒体中で形成して、該重合性単量体組成物を重合させて得られた粒子Ａ、
（Ｂ）結着樹脂を溶融混練して、粉砕して得られた粒子Ｂ、
（Ｃ）結着樹脂および有機溶媒を含有する有機相を水系媒体中で分散させて、分散液を形成して得られた粒子Ｃ、または、
（Ｄ）結着樹脂粒子を水系媒体中で凝集させて得られた粒子Ｄ、
である、
ことを特徴とするトナー粒子の製造方法。
【請求項２】
前記工程（ｉｉｉ）が、前記水系媒体中で温度８５．０℃以上１００．０℃以下の条件にて前記有機ケイ素化合物を重合させる工程である、請求項１に記載のトナー粒子の製造方法。
【請求項３】
前記工程（ｉｉｉ）が、ｐＨ４．０以上１０．０以下に保持された前記水系媒体で前記有機ケイ素化合物を重合させる工程である、請求項１または２に記載のトナー粒子の製造方法。
【請求項４】
前記式（２）中のＲ５の炭素数が、６以下である、請求項１〜３のいずれか１項に記載のトナーの製造方法。
【請求項５】
前記式（２）中のＲ５が、メチル基、エチル基、プロピル基またはアリール基である、請求項４に記載のトナーの製造方法。
【請求項６】
前記式（２）中のＲ６、Ｒ７およびＲ８が、それぞれ独立して、メトキシ基またはエトキシ基である、請求項１〜５のいずれか１項に記載のトナーの製造方法。
【請求項７】
前記有機ケイ素重合体中の全ケイ素原子数をＮＳｉとし、前記有機ケイ素重合体中における下記式（ＴＸ１）で表される部分構造に含まれるケイ素原子、下記式（ＴＸ２）で表される部分構造に含まれるケイ素原子および下記式（ＴＸ３）で表される部分構造に含まれるケイ素原子の合計数をＮＴＸとしたとき、該ＮＳｉに対する該ＮＴＸの割合が、５０％以上１００％以下である、請求項１〜６のいずれか１項に記載のトナー粒子の製造方法。
【化２】
0006541463.tif 000023
（式（ＴＸ１）中、ＲｉおよびＲｊは、それぞれ独立して、ハロゲン原子、ヒドロキシ基またはアルコキシ基であり、Ｒ５Ｚは、アルキル基またはフェニル基である。）
【化３】
0006541463.tif 000024
（式（ＴＸ２）中、Ｒｋは、ハロゲン原子、ヒドロキシ基またはアルコキシ基であり、Ｒ５Ｚは、アルキル基またはフェニル基である。）
【化４】
0006541463.tif 000025
（式（ＴＸ３）中、Ｒ５Ｚは、アルキル基またはフェニル基である。）
【発明の詳細な説明】
【技術分野】
【０００１】
本発明は、電子写真および静電印刷などの画像形成方法に用いられる静電荷像（静電潜像）を現像するためのトナーの製造方法に関する。
【背景技術】
【０００２】
近年、コンピュータおよびマルチメディアの発達により、オフィスから家庭まで幅広い分野で、高精細なフルカラー画像を出力する手段が要望されている。
【０００３】
また、複写またはプリントを多く行うようなオフィスでの使用においては、多数枚の複写またはプリントによっても画質低下のない高耐久性が求められている。一方で、スモールオフィスや家庭での使用においては、高画質な画像を得るとともに、省スペース・省エネルギー・軽量化の観点から装置の小型化が求められている。上記要求に対応するために、環境安定性、部材汚染、低温定着性、現像耐久性および保存安定性といったトナー性能のさらなる向上が必要となる。
【０００４】
特にフルカラー画像の場合は、カラートナーを重ね合わせ画像を形成しているが、各々の色のカラートナーが同じように現像されなければ色再現に劣り、色ムラが生じてしまう。トナーの着色剤として用いられている顔料や染料がトナー粒子の表面に析出した場合、現像性に影響が出てしまい、色ムラが生じてしまうことがある。
【０００５】
さらに、フルカラー画像においては定着時の定着性および混色性が重要である。例えば、要望されている高速化を達成するためには低温定着性にふさわしい結着樹脂が選択されるが、この結着樹脂がカラートナーの現像性および耐久性に与える影響も大きい。
【０００６】
さらに、温度および湿度が異なるような様々な環境において、長期使用可能の高精細なフルカラー画像を出力する手段が要望されている。このような要望に対応するためには、温度および湿度の使用環境の違いによって生じるトナーの帯電量の変化やトナー表面性の変化、また、現像ローラー、帯電ローラー、規制ブレードおよび感光ドラムなどの部材への汚染といった課題を解決する必要がある。よって、広範な環境に長期保存しても安定した帯電性や部材汚染が生じない安定した現像耐久性を有するトナーの開発が求められている。
【０００７】
温度および湿度によるトナーの保存安定性や帯電量の変動の原因の一つとしてトナーの離型剤や樹脂成分が、トナーの内部から表面に染み出す現象（以下、この現象をブリード（ｂｌｅｅｄ）ともいう）が生じ、トナーの表面性を変化させることが挙げられる。
【０００８】
このような課題を解決する手段の一つとしてトナー粒子の表面を樹脂で覆う方法がある。
【０００９】
特許文献１では、高温保存性および印刷時の常温常湿環境下や高温高湿環境下における印字耐久性に優れたトナーとして、無機微粒子を表面に強く固着させたトナーが開示されている。しかしながら、無機微粒子をトナー粒子に強く固着させたとしても、無機微粒子同士の隙間から離型剤や樹脂成分によるブリードの発生や、耐久劣化による無機微粒子の遊離が生じる場合がある。これらにより、過酷環境における耐久性および部材汚染に対してはさらなる改善が必要となっている。
【００１０】
また、特許文献２では、着色剤や極性物質がトナー表面に露出することなく、狭い帯電量分布を有し、帯電量の湿度依存性が極めて少ないトナーを得るために、反応系にシランカップリング剤を添加することを特徴とする重合トナーの製造方法が開示されている。しかしながら、このような方法では、トナー表面へのシラン化合物の析出量やシラン化合物の加水分解重縮合が不十分であり、環境安定性および現像耐久性に対してはさらなる改善が必要となっている。
【００１１】
さらに、特許文献３では、トナーの帯電量制御を行い、温度、湿度の環境に左右されず良質な印刷画像を形成する手段として、表面部に連続した薄膜の形で施されたケイ素化合物を含んでいる重合トナーが開示されている。しかしながら、この重合トナーは、有機官能基の極性が大きく、トナー表面へのシラン化合物の析出量やシラン化合物の加水分解重縮合が不十分であり、架橋度が弱い。そのため、高温高湿下における帯電性の変化による画像濃度変化や耐久劣化による部材汚染に対してはさらなる改善が必要となっている。
【００１２】
さらに、特許文献４では、流動性、流動化剤の遊離、低温定着性、ブロッキング性を改善するトナーとして、ケイ素化合物を含む粒状塊同士が固着されることによって形成された被覆層を有する重合トナーが開示されている。しかしながら、この重合トナーは、ケイ素化合物を含む粒子塊の隙間から離型剤や樹脂成分が染み出すブリードが発生する場合がある。また、トナー表面へのシラン化合物の析出量やシラン化合物の加水分解重縮合が不十分になることがある。これらによって発生する高温高湿下における帯電性の変化による画像濃度変化、トナー融着による部材汚染の発生や保存安定性に対してさらなる改善が必要となっている。
【先行技術文献】
【特許文献】
【００１３】
【特許文献１】特開２００６−１４６０５６号公報
【特許文献２】特開平０３−０８９３６１号公報
【特許文献３】特開平０９−１７９３４１号公報
【特許文献４】特開２００１−７５３０４号公報
【発明の概要】
【発明が解決しようとする課題】
【００１４】
本発明は、上記課題を解決したトナーの製造方法を提供する。より詳しくは、現像耐久性、保存安定性、環境安定性、耐部材汚染および低温定着性に優れたトナーの製造方法を提供することにある。
【課題を解決するための手段】
【００１５】
本発明者らは、鋭意検討を重ねた結果、下記構成を採用することで上記課題を解決することが可能であることを見いだし、本発明に至った。
【００１６】
すなわち、本発明は、
有機ケイ素化合物を重合させて形成される有機ケイ素重合体を含有する表層を有するトナー粒子の製造方法であって、
該製造方法が、
（ｉ）粒子を含有する水系媒体を調製する工程（ｉ）、
（ｉｉ）該有機ケイ素化合物と該水系媒体とを混合する工程（ｉｉ）、および、
（ｉｉｉ）該水系媒体中で、該水系媒体の温度８０．０℃以上１０５．０℃以下の条件にて、該有機ケイ素化合物を重合させる工程（ｉｉｉ）、
をこの順に有し、
該工程（ｉｉｉ）が、反応温度９０℃以上かつ反応時間５時間以上のゾルゲル反応を該水系媒体中で行って該有機ケイ素重合体を形成する工程を含み、
該有機ケイ素化合物が、下記式（２）で示される化合物であり、
【００１９】
【化２】
0006541463.tif 000002
【００２０】
（式（２）中、Ｒ５は、アルキル基またはフェニル基であり、Ｒ６、Ｒ７およびＲ８は、それぞれ独立して、ハロゲン原子、ヒドロキシ基またはアルコキシ基である。）
該粒子が、
（Ａ）重合性単量体を含有する重合性単量体組成物の粒子を水系媒体中で形成して、該重合性単量体組成物を重合させて得られた粒子Ａ、
（Ｂ）結着樹脂を溶融混練して、粉砕して得られた粒子Ｂ、
（Ｃ）結着樹脂および有機溶媒を含有する有機相を水系媒体中で分散させて、分散液を形成して得られた粒子Ｃ、または、
（Ｄ）結着樹脂粒子を水系媒体中で凝集させて得られた粒子Ｄ、
である、
ことを特徴とする。
【図面の簡単な説明】
【００２１】
【図１】ＴＥＭ観察で得られたトナー粒子断面の説明図。
【図２】本発明のトナー粒子の２９Ｓｉ−ＮＭＲの測定チャート。
【図３】本発明のトナーのＤＳＣ測定で得られたリバーシングヒートフロー曲線を示す図。
【図４】本発明で使用する画像形成装置の一例を示す概略構成図。
【発明を実施するための形態】
【００２２】
以下、本発明を詳細に説明するが、これら説明に限定されるわけではない。
【００２３】
本発明は、有機ケイ素重合体を表層に有するトナー粒子の製造方法であって、
該製造方法は、
（ｉ）粒子を含有する水系媒体を調製する工程、
（ｉｉ）有機ケイ素化合物と該水系媒体とを混合する工程、及び
（ｉｉｉ）該有機ケイ素化合物を温度８０．０℃以上１０５．０℃以下の条件にて重合する工程、
を有し、
該有機ケイ素化合物が、式（１）または式（２）で示される化合物であることを特徴とする。
【００２４】
【化３】
0006541463.tif 000003
【００２５】
（式中、Ｒ１、Ｒ２、Ｒ３およびＲ４は、それぞれ独立して、水素原子、ハロゲン原子、ヒドロキシ基、アミノ基またはアルコキシ基である。）
【００２６】
【化４】
0006541463.tif 000004
【００２７】
（式中、Ｒ５は、アルキル基、アルケニル基またはフェニル基であり、Ｒ６、Ｒ７およびＲ８は、それぞれ独立して、水素原子、ハロゲン原子、ヒドロキシ基、アミノ基またはアルコキシ基である。）
【００２８】
本発明において、トナー粒子の表面に、有機ケイ素重合体を含有する表層を設けることにより、有機構造による疎水性を向上させることができ、環境安定性に優れたトナーを得ることができる。
【００２９】
粒子（母粒子）を含有する水系媒体中に、重合性の有機ケイ素化合物を添加して、または、粒子（母粒子）を含有する水系媒体を、有機ケイ素化合物に添加して、該有機ケイ素化合物を重合して、重合させて得られる有機ケイ素重合体を表層に有するトナー粒子を得る。こうすることで、保存性や環境安定性に優れたトナーを得ることができる。粒子表面を前記有機ケイ素重合体で均一に覆うことができるためである。好ましくは、粒子を含有する水系媒体中に、有機ケイ素化合物を添加し、該有機ケイ素化合物を重合させることである。
【００３０】
また、前記有機ケイ素化合物は式（１）または式（２）で示される化合物であることにより環境安定性と耐久性が良化する。式（１）または式（２）の加水分解重縮合により架橋して耐久性と環境安定性が良化する。
【００３１】
式（１）に関し、好ましい有機ケイ素化合物としては、テトラヒドロシラン、テトラクロロシラン、テトラヒドロキシシラン、テトラメトキシシラン、テトラエトキシシラン、テトラプロポキシシラン、テトラブトキシシランなどのテトラアルコキシシラン、テトライソシアネートシラン、テトラアセトキシシランなどの４官能性のシランが挙げられる。
【００３２】
式（２）に関し、好ましい有機ケイ素化合物としては、メチルトリメトキシシラン、メチルトリエトキシシラン、メチルジエトキシメトキシシラン、メチルエトキシジメトキシシラン、メチルトリクロロシラン、メチルメトキシジクロロシラン、メチルエトキシジクロロシラン、メチルジメトキシクロロシラン、メチルメトキシエトキシクロロシラン、メチルジエトキシクロロシラン、メチルトリアセトキシシラン、メチルジアセトキシメトキシシラン、メチルジアセトキシエトキシシラン、メチルアセトキシジメトキシシラン、メチルアセトキシメトキシエトキシシラン、メチルアセトキシジエトキシシラン、メチルトリヒドロキシシラン、メチルメトキシジヒドロキシシラン、メチルエトキシジヒドロキシシラン、メチルジメトキシヒドロキシシラン、メチルエトキシメトキシヒドロキシシラン、メチルジエトキシヒドロキシシランなどの三官能性のメチルシラン。
【００３３】
エチルトリメトキシシラン、エチルトリエトキシシラン、エチルトリクロロシラン、エチルトリアセトキシシラン、エチルトリヒドロキシシラン、プロピルトリメトキシシラン、プロピルトリエトキシシラン、プロピルトリクロロシラン、プロピルトリアセトキシシラン、プロピルトリヒドロキシシラン、ブチルトリメトキシシラン、ブチルトリエトキシシラン、ブチルトリクロロシラン、ブチルトリアセトキシシラン、ブチルトリヒドロキシシラン、ヘキシルトリメトキシシラン、ヘキシルトリエトキシシラン、ヘキシルトリクロロシラン、ヘキシルトリアセトキシシラン、ヘキシルトリヒドロキシシランなどの三官能性のシラン。
【００３４】
フェニルトリメトキシシラン、フェニルトリエトキシシラン、フェニルトリクロロシラン、フェニルトリアセトキシシラン、フェニルトリヒドロキシシランなどの三官能性のフェニルシラン。
【００３５】
ビニルトリメトキシシラン、ビニルトリエトキシシラン、ビニルトリクロロシラン、ビニルメトキシジクロロシラン、ビニルエトキシジクロロシラン、ビニルジメトキシクロロシラン、ビニルメトキシエトキシクロロシラン、ビニルジエトキシクロロシラン、ビニルトリアセトキシシラン、ビニルジアセトキシメトキシシラン、ビニルジアセトキシエトキシシラン、ビニルアセトキシジメトキシシラン、ビニルアセトキシメトキシエトキシシラン、ビニルアセトキシジエトキシシラン、ビニルトリヒドロキシシラン、ビニルメトキシジヒドロキシシラン、ビニルエトキシジヒドロキシシラン、ビニルジメトキシヒドロキシシラン、ビニルエトキシメトキシヒドロキシシラン、ビニルジエトキシヒドロキシシランなどの三官能性のビニルシラン。
【００３６】
アリルトリメトキシシラン、アリルトリエトキシシラン、アリルジエトキシメトキシシラン、アリルエトキシジメトキシシラン、アリルトリクロロシラン、アリルメトキシジクロロシラン、アリルエトキシジクロロシラン、アリルジメトキシクロロシラン、アリルメトキシエトキシクロロシラン、アリルジエトキシクロロシラン、アリルトリアセトキシシラン、アリルジアセトキシメトキシシラン、アリルジアセトキシエトキシシラン、アリルアセトキシジメトキシシラン、アリルアセトキシメトキシエトキシシラン、アリルアセトキシジエトキシシラン、アリルトリヒドロキシシラン、アリルメトキシジヒドロキシシラン、アリルエトキシジヒドロキシシラン、アリルジメトキシヒドロキシシラン、アリルエトキシメトキシヒドロキシシラン、アリルジエトキシヒドロキシシランなどの三官能性のアリルシラン。
【００３７】
γ−メタクリロプロピルトリメトキシシラン、γ−メタクリロプロピルトリメトキシシラン、γ−メタクリロプロピルジエトキシメトキシシラン、γ−メタクリロプロピルエトキシジメトキシシラン、γ−メタクリロプロピルトリクロロシラン、γ−メタクリロプロピルメトキシジクロロシラン、γ−メタクリロプロピルエトキシジクロロシラン、γ−メタクリロプロピルジメトキシクロロシラン、γ−メタクリロプロピルメトキシエトキシクロロシラン、γ−メタクリロプロピルジエトキシクロロシラン、γ−メタクリロプロピルトリアセトキシシラン、γ−メタクリロプロピルジアセトキシメトキシシラン、γ−メタクリロプロピルジアセトキシエトキシシラン、γ−メタクリロプロピルアセトキシジメトキシシラン、γ−メタクリロプロピルアセトキシメトキシエトキシシラン、γ−メタクリロプロピルアセトキシジエトキシシラン、γ−メタクリロプロピルトリヒドロキシシラン、γ−メタクリロプロピルメトキシジヒドロキシシラン、γ−メタクリロプロピルエトキシジヒドロキシシラン、γ−メタクリロプロピルジメトキシヒドロキシシラン、γ−メタクリロプロピルエトキシメトキシヒドロキシシラン、γ−メタクリロプロピルジエトキシヒドロキシシランなどの三官能性のγ−メタクリロプロピルシラン。
【００３８】
３−メルカプトプロピルトリメトキシシラン、３−メルカプトプロピルトリエトキシシラン、３−メルカプトプロピルトリクロロシラン、３−メルカプトプロピルトリヒドロキシシランなどの三官能性の３−メルカプトプロピルシラン。
【００３９】
３−アミノプロピルトリメトキシシラン、３−アミノプロピルトリエトキシシラン、３−アミノプロピルトリクロロシラン、３−アミノプロピルトリアセトキシシラン、３−アミノプロピルトリヒドロキシシランなどの三官能性の３−アミノプロピルシラン。
【００４０】
３−グリシドキシプロピルトリメトキシシラン、３−グリシドキシプロピルトリエトキシシラン、３−グリシドキシプロピルトリクロロシラン、３−グリシドキシプロピルトリアセトキシシラン、３−グリシドキシプロピルトリヒドロキシシランなどの三官能性の３−グリシドキシプロピルシラン。
【００４１】
３−フェニルアミノプロピルトリメトキシシラン、３−フェニルアミノプロピルトリエトキシシラン、３−フェニルアミノプロピルトリクロロシラン、３−フェニルアミノプロピルトリアセトキシシラン、３−フェニルアミノプロピルトリヒドロキシシランなどの三官能性の３−フェニルアミノプロピルシラン。
【００４２】
３−（２−アミノエチル）アミノプロピルトリメトキシシラン、３−（２−アミノエチル）アミノプロピルトリエトキシシラン、３−（２−アミノエチル）アミノプロピルトリクロロシラン、３−（２−アミノエチル）アミノプロピルトリアセトキシシラン、３−（２−アミノエチル）アミノプロピルトリヒドロキシシランなどの三官能性の３−（２−アミノエチル）アミノプロピルシランが挙げられる。
【００４３】
上記式（１）および式（２）中のＲ１、Ｒ２、Ｒ３、Ｒ４、Ｒ６、Ｒ７およびＲ８は、それぞれ独立して、ハロゲン原子、ヒドロキシ基、アセトキシ基、またはアルコキシ基である（以下、反応基ともいう）。これらの反応基が加水分解、付加重合および縮合重合して架橋構造を形成し、耐部材汚染および現像耐久性に優れたトナーを得ることができる。加水分解性が穏やかであり、トナー表面への析出性と被覆性の観点から、アルコキシ基であることが好ましく、メトキシ基やエトキシ基であることがより好ましい。また、式（１）および式（２）中のＲ１、Ｒ２、Ｒ３、Ｒ４、Ｒ６、Ｒ７およびＲ８の加水分解、付加重合および縮合重合は、反応温度、反応時間、反応溶媒およびｐＨによって制御することができる。
【００４４】
式（２）のＲ５のアルキル基、アルケニル基およびフェニル基により環境安定性が良化する。
【００４５】
Ｒ５に関し、Ｒ５の炭素数は６以下であることが好ましい。Ｒ５としては、メチル基、エチル基、プロピル基、ブチル基、ペンチル基、ヘキシル基、ビニル基、アリル基およびアリール基が好ましい。しかし、Ｒ５の疎水性が大きいと広範な環境において帯電量変動が大きくなる傾向がある。特に環境安定性に優れている、炭素数が１以上５以下のアルキル基が好ましい。
【００４６】
本発明において、上記Ｒ５は炭素数が１以上３以下のアルキル基であることが、帯電性およびカブリ防止のさらなる向上のためにより好ましい態様である。帯電性が良好であると、転写性が良く転写残トナーが少ないためドラム、帯電部材および転写部材の汚染が良化する。
【００４７】
炭素数が１以上３以下のアルキル基としては、メチル基、エチル基、またはプロピル基が好ましく例示できる。さらに好ましくは、環境安定性と保存安定性の観点から、Ｒ５はメチル基である。
【００４８】
上記式（２）中のＲ５の疎水性および帯電性により、表面よりも内部に存在する成分（例えば、低分子量（Ｍｗ１０００以下）樹脂、低Ｔｇ（４０℃以下）樹脂、離型剤）のブリードが抑えられる。その結果、トナーの撹拌性が良化し、保存安定性、ならびに、連続印字時の濃度低下変化が少ない現像性に優れたトナーを得ることができる。
【００４９】
また、本発明において、有機ケイ素重合体の含有量は、トナー粒子中に０．２５質量％以上５０．００質量％以下であることが好ましく、０．５０質量％以上４０．００質量％以下であることがより好ましい。
【００５０】
該有機ケイ素化合物の重合は、水系媒体の温度８０．０℃以上１０５．０℃以下の条件にて行うことが好ましく、式（１）、式（２）の加水分解重縮合が進行し架橋して耐久性が良化する。
【００５１】
より好ましくは温度８５．０℃以上１００．０℃以下である。この場合、環境安定性がさらに良化する。
【００５２】
本発明において、粒子を含有する水系媒体の該粒子は、
（Ａ）重合性単量体を含有する重合性単量体組成物の粒子を水系媒体中で形成して、該重合性単量体組成物を重合させて得られた粒子Ａ、
（Ｂ）結着樹脂を溶融混練して、粉砕して得られた粒子Ｂ、
（Ｃ）結着樹脂および有機溶媒を含有する有機相を水系媒体中で分散させて、分散液を形成して得られた粒子Ｃ、または、
（Ｄ）結着樹脂粒子を水系媒体中で凝集させて得られた粒子Ｄ、
であることが好ましい。
上記粒子Ａ〜Ｄであることにより、部材汚染が良化する。中でも、水系媒体中における粒子の分散性を考慮すると、粒子Ａ、Ｃ、Ｄであることが好ましい。
【００５３】
本発明において、前記有機ケイ素化合物の重合は、水系媒体をｐＨ４．０以上１０．０以下に保持して行われることが好ましい。
【００５４】
ｐＨ４．０以上１０．０以下であることにより加水分解と縮合が良好になる。より好ましくはｐＨ６．０以上９．５以下である。加水分解重縮合が進行し架橋して耐久性と環境安定性が良化する。
【００５５】
また、本発明において、本発明の効果を損なわない範囲であれば、式（１）または式（２）で表される有機ケイ素化合物とともに、下記式（３）で表される一分子中に２つの反応基を有する有機ケイ素化合物（二官能性シラン）や下記式（４）で表される１つの反応基を有する有機ケイ素化合物（一官能性シラン）を併用してもよい。
【００５６】
【化５】
0006541463.tif 000005
【００５７】
【化６】
0006541463.tif 000006
【００５８】
（式中のＲ１１、Ｒ１２、Ｒ１６は、それぞれ独立して、水素原子、ハロゲン原子、ヒドロキシ基、アミノ基またはアルコキシ基である。Ｒ９、Ｒ１０、Ｒ１３、Ｒ１４およびＲ１５はアルキル基、アルケニル基、フェニル基、３−グリシドキシプロピルメチル基、３−メタクリロキシプロピルメチル基、３−メルカプトプロピル基、３−アミノプロピル基、３−フェニルアミノプロピル基、３−（２−アミノエチル）アミノプロピル基である。）
【００５９】
併用してもよい有機ケイ素化合物としては以下のようなものが挙げられる。ジメチルジエトキシシラン、ヘキサメチルジシラザン、３−グリシドキシプロピルメチルジエトキシシラン、３−メタクリロキシプロピルメチルジメトキシシラン、３−メルカプトプロピルメチルジメトキシシラン、３−グリシドキシプロピルメチルジメトキシシラン、３−グリシドキシプロピルメチルジメトキシシラン、ヘキサメチルジシラン、ｔ−ブチルジメチルクロロシラン、ｔ−ブチルジメチルメトキシシラン、ｔ−ブチルジメチルエトキシシラン、ｔ−ブチルジフェニルクロロシラン、ｔ−ブチルジフェニルメトキシシラン、ｔ−ブチルジフェニルエトキシシラン、クロロ（デシル）ジメチルシラン、メトキシ（デシル）ジメチルシラン、エトキシ（デシル）ジメチルシラン、クロロジメチルフェニルシラン、メトキシジメチルフェニルシラン、エトキシジメチルフェニルシラン、クロロトリメチルシラン、メトキシトリメチルシラン、エトキシトリメチルシラン、トリフェニルクロロシラン、トリフェニルメトキシシラン、トリフェニルエトキシシラン、クロロメチル（ジクロロ）メチルシラン、クロロメチル（ジメトキシ）メチルシラン、クロロメチル（ジエトキシ）メチルシラン、ジ−ｔｅｒｔ−ブチルジクロロシラン、ジ−ｔｅｒｔ−ブチルジメトキシシラン、ジ−ｔｅｒｔ−ブチルジエトキシシラン、ジブチルジクロロシラン、ジブチルジメトキシシラン、ジブチルジエトキシシラン、ジクロロデシルメチルシラン、ジメトキシデシルメチルシラン、ジエトキシデシルメチルシラン、ジクロロジメチルシラン、ジメトキシジメチルシラン、ジエトキシジメチルシラン、ジクロロ（メチル）−ｎ−オクチルシラン、ジメトキシ（メチル）−ｎ−オクチルシラン、ジエトキシ（メチル）−ｎ−オクチルシランなどが挙げられる。
【００６０】
本発明に用いられる有機ケイ素重合体中の全ケイ素原子数をＮＳｉとし、有機ケイ素重合体中における下記式（ＴＸ１）で表される部分構造（ＴＸ１構造）に含まれるケイ素原子、下記式（ＴＸ２）で表される部分構造（ＴＸ２構造）に含まれるケイ素原子および下記式（ＴＸ３）で表される部分構造（ＴＸ３構造）に含まれるケイ素原子の合計数をＮＴＸとしたとき、ＮＳｉに対するＮＴＸの割合が５０％以上１００％以下であることが好ましい。より好ましくは、６０％以上１００％以下である。ＮＳｉに対するＮＴＸの割合を５０％以上にすることによって、流動性が良化することができ、さらに、トナーの環境安定性を向上させ、ベタ画像（トナーの載り量が０．４０ｍｇ／ｃｍ２）の連続印字時の濃度変化を小さくすることができる。尚、有機ケイ素重合体中における下記式（ＴＸ１）で表される部分構造、下記式（ＴＸ２）で表される部分構造および下記式（ＴＸ３）で表される部分構造は、式（２）で表される有機ケイ素化合物を重合させることによって生じる構造である。
【００６１】
下記にＴＸ１構造、ＴＸ２構造およびＴＸ３構造を示す。ＴＸ１構造、ＴＸ２構造及びＴＸ３構造をまとめてＴＸ構造とする。
【００６２】
【化７】
0006541463.tif 000007
【００６３】
【化８】
0006541463.tif 000008
【００６４】
【化９】
0006541463.tif 000009
【００６５】
（式中のＲｉ、ＲｊおよびＲｋは、それぞれ独立して、水素原子、ハロゲン原子、ヒドロキシ基、アミノ基またはアルコキシ基である。Ｒ５Ｚは、アルキル基、アルケニル基、前記アルケニル基の重合体またはフェニル基である。）
【００６６】
本発明に用いられる有機ケイ素重合体の代表的な製造例としては、ゾルゲル法と呼ばれる方法が挙げられる。ゾルゲル法は、金属アルコキシドＭ（ＯＲ）ｎ（Ｍ：金属、Ｏ：酸素、Ｒ：アルキル基、ｎ：金属の酸化数）を出発原料に用いて、溶媒中で加水分解および縮合重合させ、ゾル状態を経て、ゲル化する方法である。例えば、ガラス、セラミックス、有機−無機ハイブリット、ナノコンポジットを合成する方法に用いられる。この製造方法を用いれば、表層、繊維、バルク体、微粒子などの種々の形状の機能性材料を液相から低温で作製することができる。
【００６７】
トナー粒子の表層に存在する有機ケイ素重合体は、具体的には、アルコキシシランに代表されるケイ素化合物の加水分解重縮合によって生成されることが好ましい。
【００６８】
この有機ケイ素重合体を含有する表層をトナー粒子に均一に設けることによって、従来のトナーのように、無機微粒子の固着や付着を行わなくても、環境安定性が向上する。また、長期使用時におけるトナーの性能低下が生じにくく、保存安定性に優れたトナーを得ることができる。
【００６９】
さらに、ゾルゲル法は、溶液から出発し、その溶液をゲル化することによって材料を形成しているため、様々な微細構造および形状をつくることができる。特に、トナー粒子が水系媒体中で製造される場合には、有機ケイ素化合物のシラノール基などの親水基による親水性によってトナー粒子表面に析出させやすくなる。しかし、有機ケイ素化合物の疎水性が大きい場合（例えば有機ケイ素化合物のアルキル基の炭素数が６を超えるアルキル基である場合）、トナー粒子の表面上に、トナー粒子の重量平均粒径（μｍ）の１／１０以下である凝集体を形成しやすい傾向がある。一方、有機ケイ素化合物のアルキル基の炭素数が０の場合には疎水性が弱くなるため、トナーの帯電安定性が悪化する。上記微細構造および形状は反応温度、反応時間、反応溶媒、ｐＨや有機ケイ素化合物の種類および量などによって調整することができる。
【００７０】
一般的に、ゾルゲル反応では、反応媒体の酸性度によって生成するシロキサン結合の結合状態が異なることが知られている。具体的には、反応媒体が酸性である場合には、水素イオンが一つの反応基（例えば、アルコキシ基（−ＯＲ基））の酸素に親電子的に付加する。次に、水分子中の酸素原子がケイ素原子に配位して、置換反応によってヒドロシリル基になる。水が十分に存在している場合には、Ｈ＋ひとつで反応基（例えば、アルコキシ基（−ＯＲ基））の酸素をひとつ攻撃するため、反応媒体中のＨ＋の含有率が少ないときには、ヒドロキシ基への置換反応が遅くなる。よって、シランに付いた反応基のすべてが加水分解する前に重縮合反応が生じ、比較的容易に、一次元的な線状高分子や二次元的な高分子が生成しやすい。
【００７１】
一方、反応媒体がアルカリ性の場合には、水酸化物イオンがケイ素に付加して５配位中間体を経由する。そのため全ての反応基（例えば、アルコキシ基（−ＯＲ基））が脱離しやすくなり、容易にシラノール基に置換される。特に、同一シランに３個以上の反応基を有するケイ素化合物を用いた場合には、加水分解および重縮合が３次元的に生じて、３次元の架橋結合の多い有機ケイ素重合体が形成される。また、反応も短時間で終了する。
【００７２】
したがって、有機ケイ素重合体を形成するには、反応媒体がアルカリ性の状態でゾルゲル反応を進めることが好ましく、水系媒体中で製造する場合には、具体的には、ｐＨ８．０以上であることが好ましい。これによって、より強度の高い、耐久性に優れた有機ケイ素重合体を形成することができる。また、ゾルゲル反応は、反応温度９０℃以上、かつ、反応時間５時間以上で行うことが好ましい。
【００７３】
このゾルゲル反応を上記反応温度および反応時間で行うことによって、トナー粒子表面のゾルやゲルの状態のシラン化合物同士が結合した合一粒子の形成を抑制することができる。さらに、本発明の効果を損なわない程度に、上記有機ケイ素化合物とともに、有機チタン化合物や有機アルミ化合物を用いてもよい。
【００７４】
有機チタン化合物としては、以下のものが挙げられる。チタンメトキサイド、チタンエトキサイド、チタンｎ−プロポキサイド、テトラ−ｉ−プロポキシチタン、テトラ−ｎ−ブトキシチタン、チタンイソブトキサイド、チタンブトキシドダイマー、チタンテトラ−２−エチルヘキソキシド、チタンジイソプロポキシビス（アセチルアセトネート）、チタンテトラアセチルアセトネート、チタニウムジ−２−エチルヘキソキシビス（２−エチル−３−ヒドロキシヘキソキシド）、チタンジイソプロポキシビス（エチルアセトアセテート）、テトラキス（２−エチルヘキシルオキシ）チタン、ジ−ｉ−プロポキシ・ビス（アセチルアセトナト）チタン、チタンラクテート、チタンメタクリレートイソプロポキサイド、トリイソプロポキシチタネート、チタンメトキシプロポキサイド、チタンステアリルオキサイド。
【００７５】
有機アルミ化合物としては、以下のものが挙げられる。アルミニウム（ＩＩＩ）ｎ−ブトキサイド、アルミニウム（ＩＩＩ）ｓ−ブトキサイド、アルミニウム（ＩＩＩ）ｓ−ブトキサイドビス（エチルアセトアセテート）、アルミニウム（ＩＩＩ）ｔ−ブトキサイド、アルミニウム（ＩＩＩ）ジ−ｓ−ブトキサイドエチルアセトアセテート、アルミニウム（ＩＩＩ）ジイソプロポキサイドエチルアセトアセテート、アルミニウム（ＩＩＩ）エトキサイド、アルミニウム（ＩＩＩ）エトキシエトキシエトキサイド、アルミニウムヘキサフルオロペンタンジオネート、アルミニウム（ＩＩＩ）３−ヒドロキシ−２−メチル−４−ピロネート、アルミニウム（ＩＩＩ）イソプロポキサイド、アルミニウム−９−オクタデセニルアセトアセテートジイソプロポキサイド、アルミニウム（ＩＩＩ）２，４−ペンタンジオネート、アルミニウムフェノキサイド、アルミニウム（ＩＩＩ）２，２，６，６−テトラメチル−３，５−ヘプタンジオネート。
【００７６】
なお、これらの化合物は単独で用いても、複数種用いてもよい。これらを適宜に組み合わせたり、添加量を変えたりすることで、帯電量を調節することができる。本発明のトナーは、トナー粒子の表面のＸ線光電子分光分析（ＥＳＣＡ：Ｅｌｅｃｔｒｏｎ  Ｓｐｅｃｔｒｏｓｃｏｐｙ  ｆｏｒ  Ｃｈｅｍｉｃａｌ  Ａｎａｌｙｓｉｓ）を用いた測定において、トナー粒子表面の、ケイ素原子の濃度ｄＳｉと酸素原子の濃度ｄＯと炭素原子の濃度ｄＣの合計（ｄＳｉ＋ｄＯ＋ｄＣ）に対するケイ素原子の濃度ｄＳｉ（ｄＳｉ／［ｄＳｉ＋ｄＯ＋ｄＣ］）が、２．５ａｔｏｍｉｃ％以上であることが好ましく、より好ましくは５．０ａｔｏｍｉｃ％以上であり、さらに好ましくは１０．０ａｔｏｍｉｃ％以上である。
【００７７】
上記ＥＳＣＡは、トナー粒子表面からトナー粒子中心（長軸の中点）に数ｎｍの厚さで存在する表面の元素分析を行うものである。このトナー粒子表面におけるケイ素原子の濃度（ｄＳｉ／［ｄＳｉ＋ｄＯ＋ｄＣ］）が２．５ａｔｏｍｉｃ％以上あることで、表面の表面自由エネルギーを小さくすることができる。該ケイ素原子の濃度を２．５ａｔｏｍｉｃ％以上に調整することによって、流動性がさらに向上し、部材汚染やカブリの発生をより抑制することができる。
【００７８】
一方、該トナー粒子表面におけるケイ素原子の濃度（ｄＳｉ／［ｄＳｉ＋ｄＯ＋ｄＣ］）は、帯電性の観点より、３３．３ａｔｏｍｉｃ％以下であることが好ましい。より好ましくは２８．６ａｔｏｍｉｃ％以下である。
【００７９】
該トナー粒子表面におけるケイ素原子の濃度は、上記式（１）、式（２）中のＲ５の構造、有機ケイ素重合体形成時のトナー粒子の製造方法、反応温度、反応時間、反応溶媒およびｐＨによって制御することができる。また、有機ケイ素重合体の含有量によっても制御することができる。なお、本発明においてトナー粒子の表面とは、トナー粒子表面からトナー粒子中心に向かって１０．０ｎｍ以下の厚さの領域を意味する。
【００８０】
本発明において、下記の方法で測定される有機ケイ素重合体を含有する表層の平均厚みＤａｖ．が５．０ｎｍ以上１５０．０ｎｍ以下であることが、保存安定性の観点から好ましい。トナー粒子の有機ケイ素重合体を含有する表層の平均厚みＤａｖ．は７．５ｎｍ以上１２５．０ｎｍ以下であることがより好ましく、さらに好ましくは１０．０ｎｍ以上１００．０ｎｍ以下である。トナー粒子の有機ケイ素重合体を含有する表層の平均厚みＤａｖ．が上記の範囲内であれば、保存安定性、環境安定性、低温定着性に関してより優れたトナーを得ることができる。
【００８１】
また、本発明において、有機ケイ素重合体を含有する表層とトナー粒子表層以外の部分（いわゆる芯部分）は、隙間なく接していることが好ましい。換言すれば特許文献４に開示されているような粒塊状の被覆層でないことが好ましい。これにより、トナー粒子の有機ケイ素重合体を含有する表層よりも内部の樹脂成分や離型剤等によるブリードの発生が抑えられ、保存安定性、環境安定性および現像耐久性に優れたトナーを得ることができる。
【００８２】
〔トナー粒子の有機ケイ素重合体を含有する表層の平均厚みＤａｖ．〕
トナー粒子の有機ケイ素重合体を含有する表層の平均厚みＤａｖ．は以下の方法で求めた。
【００８３】
まず、１つのトナー粒子の有機ケイ素重合体を含有する表層の平均厚みＤ（ｎ）を以下の方法で求めた。
【００８４】
透過型電子顕微鏡（ＴＥＭ）を用いたトナー粒子の断面の観察において、
ｉ）前記トナー粒子断面の最長径を与える弦を長軸Ｌとし、
ｉｉ長軸Ｌをその中点で分割した際の一方の線分を線分ａとし、
ｉｉｉ）該線分ａを基準として、１１．２５°ずつずらして長軸Ｌの中点からトナー粒子表面まで引いた３２本の線分をそれぞれＡｒｎ（ｎ＝１〜３２）とする。
【００８５】
更に、Ａｒｎ（ｎ＝１〜３２）上における表層の長さをＦＲＡｎ（ｎ＝１〜３２）とする。
Ｄ（ｎ）＝（ＦＲＡｎ（ｎ＝１〜３２）の合計）／３２
この計算をトナー粒子１０個に対して行った。得られたトナー粒子の表層の厚みＤ（ｎ）（ｎは１から１０の整数）から、トナー粒子１つあたりの平均値を下記式に従って計算し、トナー粒子の有機ケイ素重合体を含有する表層の平均厚みＤａｖ．を求めた。
Ｄａｖ．＝｛Ｄ（１）＋Ｄ（２）＋Ｄ（３）＋Ｄ（４）＋Ｄ（５）＋Ｄ（６）＋Ｄ（７）＋Ｄ（８）＋Ｄ（９）＋Ｄ（１０）｝／１０
トナー粒子の有機ケイ素重合体を含有する表層の平均厚みＤａｖ．は、上記式（１）、式（２）中のアルキル基の炭素数、親水性基の数によって制御することができる。また、有機ケイ素重合体形成時の付加重合および縮合重合の反応温度、反応時間、反応溶媒、ｐＨによって制御することもできる。また、有機ケイ素重合体の含有量で制御することもできる。
【００８６】
本発明においては、得られたトナー粒子またはトナーを、熱風を用いて表面処理してもよい。熱風を用いてトナー粒子またはトナーの表面処理を行うことによって、トナー粒子の表面近傍の有機ケイ素化合物の縮重合を促進して、環境安定性と現像耐久性を向上させることができる。
【００８７】
上記熱風を用いた表面処理としては、熱風でトナー粒子またはトナーの表面を処理することができ、かつ、熱風で処理されたトナー粒子またはトナーを冷風で冷却できる方式を採用できる手段であればどのようなものであってもよい。
【００８８】
熱風を用いた表面処理を行う装置としては、ハイブリタイゼーションシステム（奈良機械製作所製）、メカノフージョンシステム（ホソカワミクロン社製）、ファカルティ（ホソカワミクロン社製）、メテオレインボー  ＭＲ  Ｔｙｐｅ（日本ニューマチック社製）が挙げられる。
【００８９】
上記製造方法において水系媒体とは、以下のものが挙げられる。水；メタノール、エタノール、およびプロパノールなどのアルコール類、ならびに、これらの混合溶媒である。本発明のトナー粒子の製造方法として、上述した製造方法の中でも、懸濁重合法が好ましい。懸濁重合法では有機ケイ素重合体がトナー粒子の表面に均一に析出しやすく、表層と内部との接着性に優れ、保存安定性、環境安定性および現像耐久性が良好になる。以下、懸濁重合法についてさらに説明する。
【００９０】
上記重合性単量体組成物には、必要に応じて着色剤、離型剤、極性樹脂、および低分子量樹脂を添加してもよい。また、重合工程終了後は、生成した粒子を洗浄、濾過により回収し、乾燥させてトナー粒子を得る。なお、上記重合工程の後半に昇温してもよい。さらに未反応の重合性単量体または副生成物を除去するために、重合工程後半または重合工程終了後に一部分散媒体を反応系から留去することも可能である。なお、以下に記載される材料は、懸濁重合法にのみ適用されるものではなく、上記他の製法にも適用できるものである。
【００９１】
上記懸濁重合法における重合性単量体として、以下に示すビニル系重合性単量体が好適に例示できる。スチレン；α−メチルスチレン、β−メチルスチレン、ｏ−メチルスチレン、ｍ−メチルスチレン、ｐ−メチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、ｐ−フェニルスチレンなどのスチレン誘導体；メチルアクリレート、エチルアクリレート、ｎ−プロピルアクリレート、ｉｓｏ−プロピルアクリレート、ｎ−ブチルアクリレート、ｉｓｏ−ブチルアクリレート、ｔｅｒｔ−ブチルアクリレート、ｎ−アミルアクリレート、ｎ−ヘキシルアクリレート、２−エチルヘキシルアクリレート、ｎ−オクチルアクリレート、ｎ−ノニルアクリレート、シクロヘキシルアクリレート、ベンジルアクリレート、ジメチルフォスフェートエチルアクリレート、ジエチルフォスフェートエチルアクリレート、ジブチルフォスフェートエチルアクリレート、２−ベンゾイルオキシエチルアクリレートなどのアクリル系重合性単量体；メチルメタクリレート、エチルメタクリレート、ｎ−プロピルメタクリレート、ｉｓｏ−プロピルメタクリレート、ｎ−ブチルメタクリレート、ｉｓｏ−ブチルメタクリレート、ｔｅｒｔ−ブチルメタクリレート、ｎ−アミルメタクリレート、ｎ−ヘキシルメタクリレート、２−エチルヘキシルメタクリレート、ｎ−オクチルメタクリレート、ｎ−ノニルメタクリレート、ジエチルフォスフェートエチルメタクリレート、ジブチルフォスフェートエチルメタクリレートなどのメタクリル系重合性単量体；メチレン脂肪族モノカルボン酸エステル類；酢酸ビニル、プロピオン酸ビニル、安息香酸ビニル、酪酸ビニル、蟻酸ビニルなどのビニルエステル；ビニルメチルエーテル、ビニルエチルエーテル、ビニルイソブチルエーテルなどのビニルエーテル；ビニルメチルケトン、ビニルヘキシルケトン、ビニルイソプロピルケトン。上記重合性単量体の重合に際して、重合開始剤を添加してもよい。重合開始剤としては、以下のものが挙げられる。２，２’−アゾビス−（２，４−ジバレロニトリル）、２，２’−アゾビスイソブチロニトリル、１，１’−アゾビス（シクロヘキサン−１−カルボニトリル）、２，２’−アゾビス−４−メトキシ−２，４−ジメチルバレロニトリル、アゾビスイソブチロニトリルなどのアゾ系、またはジアゾ系重合開始剤；ベンゾイルペルオキシド、メチルエチルケトンペルオキシド、ジイソプロピルパーオキシジカーボネート、クメンヒドロペルオキシド、２，４−ジクロロベンゾイルペルオキシド、ラウロイルペルオキシドなどの過酸化物系重合開始剤。これらの重合開始剤は、重合性単量体に対して０．５質量％以上３０．０質量％以下の添加が好ましく、単独でもまたは併用してもよい。
【００９２】
トナー粒子を構成する結着樹脂の分子量をコントロールするために、重合性単量体の重合に際して、連鎖移動剤を添加してもよい。連鎖移動剤の添加量としては、重合性単量体の０．００１質量％以上１５．０００質量％以下であることが好ましい。一方、トナー粒子を構成する結着樹脂の分子量をコントロールするために、重合性単量体の重合に際して、架橋剤を添加してもよい。架橋剤としては、以下のものが挙げられる。ジビニルベンゼン、ビス（４−アクリロキシポリエトキシフェニル）プロパン、エチレングリコールジアクリレート、１，３−ブチレングリコールジアクリレート、１，４−ブタンジオールジアクリレート、１，５−ペンタンジオールジアクリレート、１，６−ヘキサンジオールジアクリレート、ネオペンチルグリコールジアクリレート、ジエチレングリコールジアクリレート、トリエチレングリコールジアクリレート、テトラエチレングリコールジアクリレート、ポリエチレングリコール＃２００、＃４００、＃６００の各ジアクリレート、ジプロピレングリコールジアクリレート、ポリプロピレングリコールジアクリレート、ポリエステル型ジアクリレート（ＭＡＮＤＡ  日本化薬）、および以上のアクリレートをメタクリレートに変えたもの。
【００９３】
また、多官能の架橋剤としては以下のものが挙げられる。ペンタエリスリトールトリアクリレート、トリメチロールエタントリアクリレート、トリメチロールプロパントリアクリレート、テトラメチロールメタンテトラアクリレート、オリゴエステルアクリレートおよびそのメタクリレート、２，２−ビス（４−メタクリロキシ・ポリエトキシフェニル）プロパン、ジアクリルフタレート、トリアリルシアヌレート、トリアリルイソシアヌレート、トリアリルトリメリテート、ジアリールクロレンデート。架橋剤の添加量としては、重合性単量体に対して０．００１質量％以上１５．０００質量％以下であることが好ましい。上記重合性単量体の重合の際に用いられる媒体が水系媒体の場合には、重合性単量体組成物の粒子の水系媒体中での分散安定剤として以下のものを使用することができる。
【００９４】
無機分散安定剤として、リン酸三カルシウム、リン酸マグネシウム、リン酸亜鉛、リン酸アルミニウム、炭酸カルシウム、炭酸マグネシウム、水酸化カルシウム、水酸化マグネシウム、水酸化アルミニウム、メタ珪酸カルシウム、硫酸カルシウム、硫酸バリウム、ベントナイト、シリカ、アルミナが挙げられる。
【００９５】
また、有機系分散安定剤としては、ポリビニルアルコール、ゼラチン、メチルセルロース、メチルヒドロキシプロピルセルロース、エチルセルロース、カルボキシメチルセルロースのナトリウム塩、デンプンが挙げられる。
【００９６】
さらに、市販のノニオン、アニオン、カチオン型の界面活性剤の利用も可能である。このような界面活性剤としては、以下のものが挙げられる。ドデシル硫酸ナトリウム、テトラデシル硫酸ナトリウム、ペンタデシル硫酸ナトリウム、オクチル硫酸ナトリウム、オレイン酸ナトリウム、ラウリン酸ナトリウム、ステアリン酸カリウム。
【００９７】
本発明において、難水溶性無機分散安定剤を用い、水系媒体を調製する場合に、これらの分散安定剤の添加量は重合性単量体１００．０質量部に対して、０．２質量部以上２．０質量部以下であることが好ましい。また、重合性単量体組成物１００質量部に対して３００質量部以上３，０００質量部以下の水を用いて水系媒体を調製することが好ましい。
【００９８】
本発明において、上記のような難水溶性無機分散剤が分散された水系媒体を調製する場合には、市販の分散安定剤をそのまま用いてもよい。また、細かい均一な粒度を有する分散安定剤を得るためには、水などの液媒体中で、高速撹拌下、難水溶性無機分散剤を生成させてもよい。具体的には、リン酸三カルシウムを分散安定剤として使用する場合、高速撹拌下でリン酸ナトリウム水溶液と塩化カルシウム水溶液を混合してリン酸三カルシウムの微粒子を形成することで、好ましい分散安定剤を得ることができる。本発明において、トナー粒子に用いられる結着樹脂は、特段限定されず、従来公知のものを用いることができる。トナー粒子に用いられる結着樹脂はビニル系樹脂、ポリエステル樹脂などが好ましく例示できる。ビニル系樹脂は前述したビニル系重合性単量体の重合により生成するとよい。例えば、ビニル系樹脂は、環境安定性に優れている。また、ビニル系樹脂は、上記式（１）、式（２）で表される構造を有する有機ケイ素化合物を重合させて得られる有機ケイ素重合体をトナー粒子表面への析出性、表面均一性、長期保存安定性に優れているため好ましい。
【００９９】
一方、ポリエステル樹脂としては、下記に挙げるカルボン酸成分とアルコール成分とを縮合重合させたものを用いることができる。
【０１００】
カルボン酸成分としては、テレフタル酸、イソフタル酸、フタル酸、フマル酸、マレイン酸、シクロヘキサンジカルボン酸、および、トリメリット酸が挙げられる。
【０１０１】
アルコール成分としては、ビスフェノールＡ、水素添加ビスフェノール、ビスフェノールＡのエチレンオキサイド付加物、ビスフェノールＡのプロピレンオキサイド付加物、グリセリン、トリメチロールプロパン、および、ペンタエリスリトールが挙げられる。
【０１０２】
また、ポリエステル樹脂は、ウレア基を含有したポリエステル樹脂であってもよい。
【０１０３】
一方、上記ビニル系樹脂、ポリエステル樹脂およびその他の結着樹脂として、以下の樹脂または重合体が例示できる。
【０１０４】
ポリスチレン、ポリビニルトルエンなどのスチレンおよびその置換体の単重合体；スチレン−プロピレン共重合体、スチレン−ビニルトルエン共重合体、スチレン−ビニルナフタリン共重合体、スチレン−アクリル酸メチル共重合体、スチレン−アクリル酸エチル共重合体、スチレン−アクリル酸ブチル共重合体、スチレン−アクリル酸オクチル共重合体、スチレン−アクリル酸ジメチルアミノエチル共重合体、スチレン−メタクリル酸メチル共重合体、スチレン−メタクリル酸エチル共重合体、スチレン−メタクリル酸ブチル共重合体、スチレン−メタクリ酸ジメチルアミノエチル共重合体、スチレン−ビニルメチルエーテル共重合体、スチレン−ビニルエチルエーテル共重合体、スチレン−ビニルメチルケトン共重合体、スチレン−ブタジエン共重合体、スチレン−イソプレン共重合体、スチレン−マレイン酸共重合体、スチレン−マレイン酸エステル共重合体などのスチレン系共重合体；ポリメチルメタクリレート、ポリブチルメタクリレート、ポリ酢酸ビニル、ポリエチレン、ポリプロピレン、ポリビニルブチラール、シリコーン樹脂、ポリアミド樹脂、エポキシ樹脂、ポリアクリル樹脂、ロジン、変性ロジン、テルペン樹脂、フェノール樹脂、脂肪族または脂環族炭化水素樹脂、芳香族系石油樹脂。これら結着樹脂は単独または混合して使用できる。
【０１０５】
本発明のトナーにおいては、高温時におけるトナーの粘度変化の改良を目的として樹脂が重合性官能基を有していてもよい。重合性官能基としては、ビニル基、イソシアナート基、エポキシ基、アミノ基、カルボン酸基、ヒドロキシ基が挙げられる。本発明において、トナー粒子は、極性樹脂を含有してもよい。該極性樹脂としては、飽和または不飽和のポリエステル樹脂が好ましく例示できる。
【０１０６】
当該ポリエステル樹脂としては、下記に挙げるカルボン酸成分とアルコール成分とを縮合重合させたものを用いることができる。
【０１０７】
カルボン酸成分としては、テレフタル酸、イソフタル酸、フタル酸、フマル酸、マレイン酸、シクロヘキサンジカルボン酸、および、トリメリット酸が挙げられる。
【０１０８】
アルコール成分としては、ビスフェノールＡ、水素添加ビスフェノール、ビスフェノールＡのエチレンオキサイド付加物、ビスフェノールＡのプロピレンオキサイド付加物、グリセリン、トリメチロールプロパン、および、ペンタエリスリトールが挙げられる。
【０１０９】
また、該ポリエステル樹脂は、ウレア基を含有したポリエステル樹脂であってもよい。
【０１１０】
本発明において、極性樹脂の重量平均分子量は、４，０００以上１００，０００未満であることが好ましい。また、極性樹脂の含有量は、トナー粒子に含有される結着樹脂成分を基準として、３．０質量％以上７０．０質量％以下であることが好ましい。より好ましくは、３．０質量％以上５０．０質量％以下であり、さらに好ましくは５．０質量％以上３０．０質量％以下である。本発明において、トナー粒子を構成する材料の一つとして、離型剤を含有することが好ましい。該トナー粒子に使用可能な離型剤としては、パラフィンワックス、マイクロクリスタリンワックス、ペトロラタムなどの石油系ワックスおよびその誘導体、モンタンワックスおよびその誘導体、フィッシャートロプシュ法による炭化水素ワックスおよびその誘導体、ポリエチレン、ポリプロピレンなどのポリオレフィンワックスおよびその誘導体、カルナバワックス、キャンデリラワックスなどの天然ワックスおよびその誘導体、高級脂肪族アルコール、ステアリン酸、パルミチン酸などの脂肪酸、あるいはその化合物、酸アミドワックス、エステルワックス、ケトン、硬化ヒマシ油およびその誘導体、植物系ワックス、動物性ワックス、シリコ−ン樹脂が挙げられる。
【０１１１】
なお、誘導体には酸化物や、ビニル系モノマーとのブロック共重合物、グラフト変性物を含む。
【０１１２】
なお、離型剤の含有量は、結着樹脂または重合性単量体１００．０質量部に対して５．０質量部以上２０．０質量部以下であることが好ましい。本発明において、トナー粒子は着色剤を含有してもよい。該着色剤としては、特に限定されず、以下に示す公知のものを使用することができる。
【０１１３】
黄色顔料としては、黄色酸化鉄、縮合アゾ化合物、イソインドリノン化合物、アンスラキノン化合物、アゾ金属錯体、メチン化合物、アリルアミド化合物が用いられる。具体的には以下のものが挙げられる。Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー６２、Ｃ．Ｉ．ピグメントイエロー７４、Ｃ．Ｉ．ピグメントイエロー８３、Ｃ．Ｉ．ピグメントイエロー９３、Ｃ．Ｉ．ピグメントイエロー９４、Ｃ．Ｉ．ピグメントイエロー９５、Ｃ．Ｉ．ピグメントイエロー１０９、Ｃ．Ｉ．ピグメントイエロー１１０、Ｃ．Ｉ．ピグメントイエロー１１１、Ｃ．Ｉ．ピグメントイエロー１２８、Ｃ．Ｉ．ピグメントイエロー１２９、Ｃ．Ｉ．ピグメントイエロー１４７、Ｃ．Ｉ．ピグメントイエロー１５５、Ｃ．Ｉ．ピグメントイエロー１６８、Ｃ．Ｉ．ピグメントイエロー１８０。
【０１１４】
橙色顔料としては以下のものが挙げられる。パーマネントオレンジＧＴＲ、ピラゾロンオレンジ、バルカンオレンジ、ベンジジンオレンジＧ、インダスレンブリリアントオレンジＲＫ、インダスレンブリリアントオレンジＧＫ。
【０１１５】
赤色顔料としては、縮合アゾ化合物、ジケトピロロピロール化合物、アンスラキノン、キナクリドン化合物、塩基染料レーキ化合物、ナフトール化合物、ベンズイミダゾロン化合物、チオインジゴ化合物、ペリレン化合物が挙げられる。具体的には以下のものが挙げられる。Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド２３、Ｃ．Ｉ．ピグメントレッド４８：２、Ｃ．Ｉ．ピグメントレッド４８：３、Ｃ．Ｉ．ピグメントレッド４８：４、Ｃ．Ｉ．ピグメントレッド５７：１、Ｃ．Ｉ．ピグメントレッド８１：１、Ｃ．Ｉ．ピグメントレッド１２２、Ｃ．Ｉ．ピグメントレッド１４４、Ｃ．Ｉ．ピグメントレッド１４６、Ｃ．Ｉ．ピグメントレッド１６６、Ｃ．Ｉ．ピグメントレッド１６９、Ｃ．Ｉ．ピグメントレッド１７７、Ｃ．Ｉ．ピグメントレッド１８４、Ｃ．Ｉ．ピグメントレッド１８５、Ｃ．Ｉ．ピグメントレッド２０２、Ｃ．Ｉ．ピグメントレッド２０６、Ｃ．Ｉ．ピグメントレッド２２０、Ｃ．Ｉ．ピグメントレッド２２１、Ｃ．Ｉ．ピグメントレッド２５４。
【０１１６】
青色顔料としては、銅フタロシアニン化合物およびその誘導体、アンスラキノン化合物、塩基染料レーキ化合物等が挙げられる。具体的には以下のものが挙げられる。Ｃ．Ｉ．ピグメントブルー１、Ｃ．Ｉ．ピグメントブルー７、Ｃ．Ｉ．ピグメントブルー１５、Ｃ．Ｉ．ピグメントブルー１５：１、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー６０、Ｃ．Ｉ．ピグメントブルー６２、Ｃ．Ｉ．ピグメントブルー６６。
【０１１７】
紫色顔料としては、ファストバイオレットＢ、メチルバイオレットレーキが挙げられる。
【０１１８】
緑色顔料としては、ピグメントグリーンＢ、マラカイトグリーンレーキ、ファイナルイエローグリーンＧが挙げられる。白色顔料としては、亜鉛華、酸化チタン、アンチモン白、硫化亜鉛が挙げられる。
【０１１９】
黒色顔料としては、カーボンブラック、アニリンブラック、非磁性フェライト、マグネタイト、上記黄色系着色剤、赤色系着色剤および青色系着色剤を用い黒色に調色されたものが挙げられる。これらの着色剤は、単独または混合して、さらには固溶体の状態で用いることができる。
【０１２０】
また、トナーの製造方法によっては、着色剤の持つ重合阻害性や分散媒体移行性に注意を払う必要がある。必要により、重合阻害のない物質による着色剤の表面処理を施して表面改質を行ってもよい。特に、染料やカーボンブラックは、重合阻害性を有しているものが多いので使用の際に注意を要する。
【０１２１】
また、染料を処理する好ましい方法として、あらかじめ染料の存在下に重合性単量体を重合させ、得られた着色重合体を重合性単量体組成物に添加する方法が挙げられる。一方、カーボンブラックについては、上記染料と同様の処理の他、カーボンブラックの表面官能基と反応する物質（例えば、オルガノシロキサン等）で処理を行ってもよい。
【０１２２】
なお、着色剤の含有量は、結着樹脂または重合性単量体１００．０質量部に対して３．０質量部以上１５．０質量部以下であることが好ましい。本発明において、トナー粒子は荷電制御剤を含有してもよい。荷電制御剤としては、公知のものが使用できる。特に帯電スピードが速く、かつ、一定の帯電量を安定して維持できる荷電制御剤が好ましい。さらに、トナー粒子を直接重合法により製造する場合には、重合阻害性が低く、水系媒体への可溶化物が実質的にない荷電制御剤が特に好ましい。
【０１２３】
荷電制御剤として、トナー粒子を負荷電性に制御するものとしては、以下のものが挙げられる。有機金属化合物およびキレート化合物として、モノアゾ金属化合物、アセチルアセトン金属化合物、芳香族オキシカルボン酸、芳香族ダイカルボン酸、オキシカルボン酸およびダイカルボン酸系の金属化合物。他には、芳香族オキシカルボン酸、芳香族モノおよびポリカルボン酸およびその金属塩、無水物、またはエステル類、ビスフェノールなどのフェノール誘導体類なども含まれる。さらに、尿素誘導体、含金属サリチル酸系化合物、含金属ナフトエ酸系化合物、ホウ素化合物、４級アンモニウム塩、カリックスアレーンが挙げられる。
【０１２４】
一方、トナー粒子を正荷電性に制御する荷電制御剤としては、以下のものが挙げられる。ニグロシンおよび脂肪酸金属塩などによるニグロシン変性物；グアニジン化合物；イミダゾール化合物；トリブチルベンジルアンモニウム−１−ヒドロキシ−４−ナフトスルフォン酸塩、テトラブチルアンモニウムテトラフルオロボレートなどの４級アンモニウム塩、およびこれらの類似体であるホスホニウム塩などのオニウム塩およびこれらのレーキ顔料；トリフェニルメタン染料およびこれらのレーキ顔料（レーキ化剤としては、リンタングステン酸、リンモリブデン酸、リンタングステンモリブデン酸、タンニン酸、ラウリン酸、没食子酸、フェリシアン化物、フェロシアン化物など）；高級脂肪酸の金属塩；樹脂系荷電制御剤。
【０１２５】
これら荷電制御剤は単独でまたは２種類以上組み合わせて含有することができる。これら荷電制御剤の中でも、含金属サリチル酸系化合物が好ましく、特にその金属がアルミニウムもしくはジルコニウムが好ましい。特に好ましい荷電制御剤としては、３，５−ジ−ｔｅｒｔ−ブチルサリチル酸アルミニウム化合物である。また、樹脂系荷電制御剤としては、スルホン酸系官能基を有する重合体が好ましい。スルホン酸系官能基を有する重合体とはスルホン酸基、スルホン酸塩基またはスルホン酸エステル基を有する重合体または共重合体である。
【０１２６】
スルホン酸基、スルホン酸塩基またはスルホン酸エステル基を有する重合体または共重合体としては、側鎖にスルホン酸基を有する高分子型化合物等が挙げられる。特にスルホン酸基含有アクリルアミド系モノマーまたはスルホン酸基含有メタクリルアミド系モノマーを共重合比で２質量％以上用いた、かつガラス転移温度（Ｔｇ）が４０℃以上９０℃以下のスチレン系共重合体、スチレン−アクリル酸エステル共重合体またはスチレン−メタクリル酸エステル共重合体などの高分子型化合物が好ましい。この場合、高湿下での帯電安定性が良化する。また、スルホン酸基含有アクリルアミド系モノマーまたはスルホン酸基含有メタクリルアミド系モノマーの共重合比は、５質量％以上であることが好ましい。
【０１２７】
上記のスルホン酸基含有アクリルアミド系モノマーまたはスルホン酸基含有メタクリルアミド系モノマーとしては、下記一般式（Ｘ）で表せるものが好ましく、具体的には、２−アクリルアミド−２−メチルプロパン酸や２−メタクリルアミド−２−メチルプロパン酸等が挙げられる。
【０１２８】
【化１０】
0006541463.tif 000010
【０１２９】
［上記一般式（Ｘ）中、Ｒ１は水素原子、またはメチル基を示し、Ｒ２とＲ３は、それぞれ水素原子、炭素数１以上１０以下のアルキル基、アルケニル基、アリール基またはアルコキシ基を示し、ｎは１以上１０以下の整数を示す。］
【０１３０】
上記スルホン酸基を有する重合体は、トナー粒子において、結着樹脂１００質量部に対して０．１質量部以上１０．０質量部以下含有させることにより、トナー粒子の帯電状態を一層良好なものとすることができる。
【０１３１】
これらの荷電制御剤の添加量としては、結着樹脂または重合性単量体１００．００質量部に対して、０．０１質量部以上１０．００質量部以下であることが好ましい。本発明のトナーは、各種特性付与を目的として、各種有機微粒子または無機微粒子でトナー粒子表面を処理し、トナーとすることができる。該有機微粒子または無機微粒子は、トナー粒子に添加したときの耐久性から、トナー粒子の重量平均粒径の１／１０以下の粒径であることが好ましい。
【０１３２】
有機微粒子または無機微粒子としては、以下のようなものが用いられる。
（１）流動性付与剤：シリカ、アルミナ、酸化チタン、カーボンブラックおよびフッ化カーボン。
（２）研磨剤：チタン酸ストロンチウム、酸化セリウム、アルミナ、酸化マグネシウム、酸化クロムなどの金属酸化物、窒化ケイ素などの窒化物、炭化ケイ素などの炭化物、硫酸カルシウム、硫酸バリウム、炭酸カルシウムなどの金属塩。
（３）滑剤：フッ化ビニリデン、ポリテトラフルオロエチレンなどのフッ素系樹脂粉末、ステアリン酸亜鉛、ステアリン酸カルシウムなどの脂肪酸金属塩。
（４）荷電制御性粒子：酸化錫、酸化チタン、酸化亜鉛、シリカ、アルミナなどの金属酸化物、カーボンブラック。
【０１３３】
有機微粒子または無機微粒子は、トナーの流動性の改良およびトナーの帯電均一化のためにトナー粒子の表面を処理する。有機微粒子または無機微粒子を疎水化処理することによって、トナーの帯電性の調整、高湿環境下での帯電特性の向上を達成することができるので、疎水化処理された有機微粒子または無機微粒子を用いることが好ましい。有機微粒子または無機微粒子の疎水化処理の処理剤としては、未変性のシリコーンワニス、各種変性シリコーンワニス、未変性のシリコーンオイル、各種変性シリコーンオイル、シラン化合物、シランカップリング剤、その他有機ケイ素化合物、有機チタン化合物が挙げられる。これらの処理剤は単独であるいは併用して用いられてもよい。
【０１３４】
その中でも、シリコーンオイルにより処理された無機微粒子が好ましい。より好ましくは、無機微粒子をカップリング剤で疎水化処理すると同時にあるいは処理した後に、シリコーンオイルより処理したものである。シリコーンオイルで処理された疎水化処理無機微粒子が高湿環境下でもトナーの帯電量を高く維持し、選択現像性を低減する上で好ましい。
【０１３５】
これら有機微粒子または無機微粒子の添加量は、トナー粒子１００．００質量部に対し、０．０１質量部以上１０．００質量部以下であることが好ましい。より好ましくは、０．０２質量部以上５．００質量部以下であることが好ましく、さらに好ましくは、０．０３質量部以上１．００質量部以下である。添加量の適正化により、有機微粒子または無機微粒子のトナー粒子への埋め込みや遊離による部材汚染が良化する。これら有機微粒子または無機微粒子は、単独で用いても、また、複数併用してもよい。本発明において、有機微粒子または無機微粒子のＢＥＴ比表面積は、１０ｍ２／ｇ以上４５０ｍ２／ｇ以下であることが好ましい。
【０１３６】
有機微粒子または無機微粒子の比表面積ＢＥＴは、ＢＥＴ法（好ましくはＢＥＴ多点法）に従って、動的定圧法による低温ガス吸着法により求めることができる。例えば、比表面積測定装置「ジェミニ２３７５  Ｖｅｒ．５．０」（島津製作所社製）を用いて、試料表面に窒素ガスを吸着させ、ＢＥＴ多点法を用いて測定することにより、ＢＥＴ比表面積（ｍ２／ｇ）を算出することができる。
【０１３７】
有機微粒子または無機微粒子はトナー粒子表面に強固に固着や付着させてもよい。トナー粒子表面に有機微粒子または無機微粒子を強固に固着または付着させるための外添混合機としては、ヘンシェルミキサー、メカノフュージョン、サイクロミックス、タービュライザ、フレキソミックス、ハイブリタイゼーション、メカノハイブリット、ノビルタが挙げられる。また、回転周速を早めたり、処理時間を長めにしたりすることで有機微粒子または無機微粒子を強く固着や付着することができる。以下、トナーの物性について説明する。
【０１３８】
本発明のトナーにおいて、定荷重押し出し方式の細管式レオメータにより測定された８０℃における粘度は、１，０００Ｐａ・ｓ以上４０，０００Ｐａ・ｓ以下であることが好ましい。この８０℃粘度が１，０００Ｐａ・ｓ以上４０，０００Ｐａ・ｓ以下であることで、トナーは低温定着性に優れる。８０℃粘度は、より好ましくは２，０００Ｐａ・ｓ以上２０，０００Ｐａ・ｓ以下である。なお、本発明において、上記８０℃粘度は、低分子量樹脂の添加量や結着樹脂製造時の単量体種、開始剤量、反応温度および反応時間により調整することができる。
【０１３９】
トナーの定荷重押し出し方式の細管式レオメータにより測定された８０℃における粘度の値は以下の方法により求めることができる。
【０１４０】
装置としては、フローテスターＣＦＴ−５００Ｄ（株式会社島津製作所製）を用い、下記の条件で測定を行う。
【０１４１】
サンプル：約１．０ｇのトナーを秤量し、これを１００ｋｇ／ｃｍ２の荷重で１分間加圧成型器を用いて成型してサンプルとする。
ダイ穴径：１．０ｍｍ
ダイ長さ：１．０ｍｍ
シリンダ圧力：９．８０７×１０５（Ｐａ）
測定モード：昇温法
昇温速度：４．０℃／分
上記の方法により、３０℃以上２００℃以下におけるトナーの粘度（Ｐａ・ｓ）を測定し、８０℃の粘度（Ｐａ・ｓ）を求める。当該値をトナーの定荷重押し出し方式の細管式レオメータにより測定された８０℃粘度とする。
【０１４２】
本発明のトナーの重量平均粒径（Ｄ４）は、４．０μｍ以上９．０μｍ以下であることが好ましい。より好ましくは、５．０μｍ以上８．０μｍ以下であり、さらに好ましくは、５．０μｍ以上７．０μｍ以下である。本発明のトナーのガラス転移温度（Ｔｇ）は３５℃以上１００℃以下であることが好ましい。より好ましくは、４０℃以上８０℃以下であり、さらに好ましくは、４５℃以上７０℃以下である。ガラス転移温度が上記範囲であることによって、耐ブロッキング性、耐低温オフッセット性、オーバーヘッドプロジェクター用フィルムの透過画像の透明性をさらに向上させることができる。
【０１４３】
本発明のトナーのテトラヒドロフラン不溶分の含有量は、トナーの着色剤および無機微粒子以外のトナー成分に対して５０．０質量％未満であることが好ましい。より好ましくは、０．０質量％以上４５．０質量％未満であり、さらに好ましくは、５．０質量％以上４０．０質量％未満である。ＴＨＦ不溶分の含有量を５０．０質量％未満とすることによって、低温定着性を向上させることができる。
【０１４４】
上記トナーのＴＨＦ不溶分の含有量とは、ＴＨＦ溶媒に対して不溶性となった超高分子ポリマー成分（実質的に架橋ポリマー）の質量割合を意味する。本発明において、トナーのＴＨＦ不溶分の含有量とは、以下のように測定された値である。
【０１４５】
トナー１．０ｇを秤量し（Ｗ１ｇ）、円筒濾紙（例えば東洋濾紙製Ｎｏ．８６Ｒ）に入れてソックスレー抽出器にかけ、溶媒としてＴＨＦ２００ｍＬを用いて２０時間抽出し、溶媒によって抽出された可溶成分を濃縮する。その後、４０℃で数時間真空乾燥を行い、ＴＨＦ可溶樹脂成分量を秤量する（Ｗ２ｇ）。トナー中の着色剤などの樹脂成分以外の成分の質量を（Ｗ３ｇ）とする。ＴＨＦ不溶分の含有量は、下記式から求められる。
ＴＨＦ不溶分の含有量（質量％）＝｛（Ｗ１−（Ｗ３＋Ｗ２））／（Ｗ１−Ｗ３）｝×１００
トナーのＴＨＦ不溶分の含有量は、結着樹脂の重合度、架橋度によって調整することが可能である。
【０１４６】
本発明において、トナーのテトラヒドロフラン（ＴＨＦ）可溶分のゲルパーミエーションクロマトグラフィー（ＧＰＣ）により測定された重量平均分子量（Ｍｗ）（以下、トナーの重量平均分子量ともいう）は、５，０００以上５０，０００以下であることが好ましい。トナーの重量平均分子量（Ｍｗ）が上記範囲内であることによって、耐ブロッキング性および現像耐久性と、低温定着性および画像の高グロスを成立させることができる。なお、本発明において、トナーの重量平均分子量（Ｍｗ）は、低分子樹脂の添加量および重量平均分子量（Ｍｗ）やトナー粒子製造時の反応温度、反応時間、重合開始剤量、連鎖移動剤量および架橋剤量により調整することができる。
【０１４７】
本発明において、トナーのテトラヒドロフラン（ＴＨＦ）可溶分のゲルパーミエーションクロマトグラフィー（ＧＰＣ）により測定された分子量分布において、重量平均分子量（Ｍｗ）の数平均分子量（Ｍｎ）に対する比［Ｍｗ／Ｍｎ］は、５．０以上１００．０以下であることが好ましく、より好ましくは５．０以上３０．０以下である。［Ｍｗ／Ｍｎ］が上記範囲内であることによって、定着可能温度領域を広くすることができる。
【０１４８】
（トナー粒子またはトナーの物性の測定方法）
［ＮＭＲ測定用のトナー粒子のテトラヒドロフラン（ＴＨＦ）不溶分の分離法］
トナー粒子のテトラヒドロフラン（ＴＨＦ）不溶分は、以下のように分離した。
【０１４９】
トナー粒子１０．０ｇを秤量し、円筒濾紙（東洋濾紙製Ｎｏ．８６Ｒ）に入れてソックスレー抽出器にかけ、溶媒としてＴＨＦ２００ｍＬを用いて２０時間抽出した。そして、円筒濾紙中の濾物を４０℃で数時間真空乾燥を行って得られたものをＮＭＲ測定用のトナー粒子のＴＨＦ不溶分とした。なお、本発明において、上記有機微粒子または無機微粒子でトナー粒子表面が処理されている場合は、下記方法によって、該有機微粒子または無機微粒子を除去し、トナー粒子を得る。
【０１５０】
イオン交換水１００ｍＬにスクロース（キシダ化学製）１６０ｇを加え、湯せんをしながら溶解させ、ショ糖濃厚液を調製する。遠心分離用チューブに上記ショ糖濃厚液を３１．０ｇと、コンタミノンＮ（非イオン界面活性剤、陰イオン界面活性剤、有機ビルダーからなるｐＨ７の精密測定器洗浄用中性洗剤の１０質量％水溶液、和光純薬工業社製）を６ｍＬ入れ分散液を作製する。この分散液にトナー１．０ｇを添加し、スパチュラなどでトナーのかたまりをほぐす。
【０１５１】
遠心分離用チューブをシェイカーにて３５０ｓｐｍ（ｓｔｒｏｋｅｓ  ｐｅｒ  ｍｉｎ）、２０分で振とうする。振とう後、溶液をスイングローター用ガラスチューブ（５０ｍＬ）に入れ替えて、遠心分離機にて３５００ｒｐｍ、３０分の条件で分離する。トナーと水溶液が十分に分離されていることを目視で確認し、最上層に分離したトナーをスパチュラ等で採取する。採取したトナーを減圧濾過器で濾過した後、乾燥機で１時間以上乾燥させる。乾燥品をスパチュラで解砕してトナー粒子を得る。
【０１５２】
（式（１）および式（２）で表される部分構造の確認方法）
トナー粒子に含有される有機ケイ素重合体における、式（１）および式（２）で表される部分構造の確認には以下の方法を用いる。
【０１５３】
式（２）のＲ５で表されるアルキル基、アルケニル基またはフェニル基の有無は、１３Ｃ−ＮＭＲにより確認した。また、式（１）および式（２）の詳細な構造は１Ｈ−ＮＭＲ、１３Ｃ−ＮＭＲおよび２９Ｓｉ−ＮＭＲにより確認した。使用した装置および測定条件を以下に示す。
【０１５４】
（測定条件）
装置：ＢＲＵＫＥＲ製  ＡＶＡＮＣＥ  ＩＩＩ  ５００
プローブ：４ｍｍ  ＭＡＳ  ＢＢ／１Ｈ
測定温度：室温
試料回転数：６ｋＨｚ
試料：測定試料（ＮＭＲ測定用のトナー粒子のＴＨＦ不溶分）１５０ｍｇを直径４ｍｍのサンプルチューブに入れた。
【０１５５】
当該方法にて、式（２）のＲ５で表されるアルキル基、アルケニル基またはフェニル基の有無を確認した。シグナルが確認できたら、式（１）および式（２）の構造は“あり”とした。
【０１５６】
（１３Ｃ−ＮＭＲ（固体）の測定条件）
測定核周波数：１２５．７７ＭＨｚ
基準物質：Ｇｌｙｃｉｎｅ（外部標準：１７６．０３ｐｐｍ）
観測幅：３７．８８ｋＨｚ
測定法：ＣＰ／ＭＡＳ
コンタクト時間：１．７５ｍｓ
繰り返し時間：４ｓ
積算回数：２０４８回
ＬＢ値：５０Ｈｚ
【０１５７】
（２９Ｓｉ−ＮＭＲ（固体）の測定方法）
（測定条件）
装置：ＢＲＵＫＥＲ製  ＡＶＡＮＣＥ  ＩＩＩ  ５００プローブ：４ｍｍ  ＭＡＳ  ＢＢ／１Ｈ
測定温度：室温
試料回転数：６ｋＨｚ
試料：測定試料（ＮＭＲ測定用のトナー粒子のＴＨＦ不溶分）１５０ｍｇを直径４ｍｍのサンプルチューブに入れる。
測定核周波数：９９．３６ＭＨｚ
基準物質：ＤＳＳ（外部標準：１．５３４ｐｐｍ）
観測幅：２９．７６ｋＨｚ
測定法：ＤＤ／ＭＡＳ、ＣＰ／ＭＡＳ
２９Ｓｉ  ９０°  パルス幅：４．００μｓ−１ｄＢ
コンタクト時間：１．７５ｍｓ〜１０ｍｓ
繰り返し時間：３０ｓ（ＤＤ／ＭＡＳＳ）、１０ｓ（ＣＰ／ＭＡＳ）
積算回数：２０４８回
ＬＢ値：５０Ｈｚ
式（１）の加水分解重縮合後の構造ＱＸ４の化学シフト値の一例
【０１５８】
【化１１】
0006541463.tif 000011
【０１５９】
（構造ＱＸ４の２９Ｓｉ−ＮＭＲにおける化学シフト値）：−１０８ｐｐｍ（式（３）または式（４）で表される部分構造の確認方法）
式（３）または式（４）で表される部分構造は、上記式（１）または式（２）で表される部分構造の確認方法と同様の方法で確認することができる。
【０１６０】
（有機ケイ素重合体中のケイ素原子数に対する、有機ケイ素重合体中の式（２）を重合させて得られるＴＸ１構造、ＴＸ２構造およびＴＸ３構造のケイ素原子数の割合の算出方法）
有機ケイ素重合体中の式（２）を重合させて得られる前記ＴＸ１構造、ＴＸ２構造およびＴＸ３構造は、ＩＲ、１Ｈ−ＮＭＲ、１３Ｃ−ＮＭＲおよび２９Ｓｉ−ＮＭＲにより確認できる。
【０１６１】
トナー粒子のＴＨＦ不溶分の２９Ｓｉ−ＮＭＲ測定後に、トナー粒子における置換基および結合基の異なる複数のシラン成分をカーブフィティングにて、ケイ素に結合する（Ｏ１／２）の数が３．０であるＴＸ３構造、ケイ素に結合する（Ｏ１／２）の数が２．０であるＴＸ２構造、ケイ素に結合する（Ｏ１／２）の数が１．０であるＴＸ１構造にピーク分離して、各ピークの面積比から各成分のモル％を算出する。
【０１６２】
カーブフィティングは日本電子社製のＪＮＭ−ＥＸ４００用ソフトのＥＸｃａｌｉｂｕｒ  ｆｏｒ  Ｗｉｎｄｏｗｓ（登録商標）  ｖｅｒｓｉｏｎ  ４．２（ＥＸ  ｓｅｒｉｅｓ）を用いる。メニューアイコンから「１Ｄ  Ｐｒｏ」をクリックして測定データを読み込む。次に、メニューバーの「Ｃｏｍｍａｎｄ」から「Ｃｕｒｖｅ  ｆｉｔｔｉｎｇ  ｆｕｎｃｔｉｎｏｎ」を選択し、カーブフィティングを行う。その一例を図２に示す。合成ピーク（ｂ）と測定結果（ｄ）の差分である合成ピーク差分（ａ）のピークが最も小さくなるようにピーク分割を行う。トナー粒子のＴＨＦ不溶分の２９Ｓｉ−ＮＭＲからＴＸ１構造の全面積ＳＴＸ１、ＴＸ２構造の全面積ＳＴＸ２、ＴＸ３構造の全面積ＳＴＸ３および有機ケイ素重合体の全面積Ｓを求める。
【０１６３】
本発明では化学シフト値でシランモノマーを特定して、トナー粒子の２９Ｓｉ−ＮＭＲの測定において全ピーク面積からシランモノマー成分を取り除いた合計を有機ケイ素重合体の全ピーク面積Ｓとした。
（有機ケイ素重合体の有機ケイ素の全ピーク面積Ｓに対する有機ケイ素重合体中の式（２）を重合させて得られたＴＸ１構造の有機ケイ素のピーク面積ＳＴＸ１、ＴＸ２構造の有機ケイ素のピーク面積ＳＴＸ２およびＴＸ３構造の有機ケイ素のピーク面積ＳＴＸ３の割合）（ｍｏｌ％）＝（ＳＴＸ１＋ＳＴＸ２＋ＳＴＸ３）×１００／Ｓ
ＴＸ１構造、ＴＸ２構造およびＴＸ３構造におけるケイ素の化学シフト値を以下に示す。
ＴＸ１構造の一例（Ｒｉ＝Ｒｊ＝−ＯＣ２Ｈ５、Ｒ５＝−ＣＨ３）：−４７ｐｐｍ
ＴＸ２構造の一例（Ｒｋ＝−ＯＣ２Ｈ５、Ｒ５＝−ＣＨ３）：−５６ｐｐｍ
ＴＸ３構造の一例（Ｒ５＝−ＣＨ３）：−６５ｐｐｍ
【０１６４】
（透過型電子顕微鏡（ＴＥＭ）を用いたトナー粒子の断面観察によって測定される、トナー粒子の表層の平均厚みＤａｖ．の測定）
本発明において、トナー粒子の断面観察は以下の方法により行う。
【０１６５】
トナー粒子の断面を観察する具体的な方法としては、常温硬化性のエポキシ樹脂中にトナー粒子を十分分散させた後、４０℃の雰囲気下で２日間硬化させる。得られた硬化物からダイヤモンド歯を備えたミクロトームを用い薄片状のサンプルを切り出す。このサンプルを透過型電子顕微鏡（ＦＥＩ社製電子顕微鏡Ｔｅｃｎａｉ  ＴＦ２０ＸＴ）（ＴＥＭ）で１万〜１０万倍の倍率に拡大し、トナー粒子の断面を観察する。
【０１６６】
本発明においては、用いる樹脂と有機ケイ素化合物の中の原子の原子量の違いを利用し、原子量が大きいとコントラストが明るくなることを利用して確認を行っている。さらに、材料間のコントラストを付けるためには四酸化ルテニウム染色法および四酸化オスミウム染色法を用いる。トナー粒子中の各種元素の存在状態は、透過型電子顕微鏡を用いて各種元素のマッピングによって確認できる。
【０１６７】
当該測定に用いた粒子は、上記ＴＥＭの顕微鏡写真より得られたトナー粒子の断面から円相当径Ｄｔｅｍを求め、その値が後述の方法により求めたトナー粒子の重量平均粒径の±１０％の幅に含まれるものとした。
【０１６８】
上述のように、ＦＥＩ社製電子顕微鏡Ｔｅｃｎａｉ  ＴＦ２０ＸＴを用い、加速電圧２００ｋＶでトナー粒子断面の明視野像を取得する。次にＧａｔａｎ社製ＥＥＬＳ検出器ＧＩＦ  Ｔｒｉｄｉｅｍを用い、Ｔｈｒｅｅ  Ｗｉｎｄｏｗ法によりＳｉ−Ｋ端（９９ｅＶ）のＥＦマッピング像を取得して表層に有機ケイ素重合体が存在することを確認する。次いで、円相当径Ｄｔｅｍがトナー粒子の重量平均粒径の±１０％の幅に含まれるトナー粒子１個について、トナー粒子断面の長軸Ｌと、長軸Ｌの中心を通りかつ垂直な軸Ｌ９０の交点を中心にして、トナー粒子断面を均等に１６分割する（図１参照）。次に、該中心からトナー粒子の表層へ向かう分割軸をそれぞれＡｎ（ｎは１から３２までの整数）、分割軸の長さをＲＡｎ、有機ケイ素重合体を含有するトナー表層の厚みをＦＲＡｎとする。
【０１６９】
そして、該分割軸上の３２箇所の有機ケイ素重合体を含有するトナー粒子の表層の平均厚みＤａｖ．を求める。さらに、３２本存在する各分割軸上における有機ケイ素重合体を含有するトナー粒子の表層の厚みが５．０ｎｍ以下である分割軸の数の割合を求める。
【０１７０】
本発明では、平均化するため、トナー粒子１０個の測定を行い、トナー粒子１個あたりの平均値を計算した。
【０１７１】
［透過型電子顕微鏡（ＴＥＭ）写真より得られたトナー粒子の断面から求めた円相当径（Ｄｔｅｍ）］
ＴＥＭ写真より得られたトナー粒子の断面から求めた円相当径（Ｄｔｅｍ）は以下の方法で求める。まず、１つのトナー粒子に対して、ＴＥＭ写真より得られるトナー粒子の断面から求めた円相当径（Ｄｔｅｍ）を下記式に従って求める。
［ＴＥＭ写真より得られたトナー粒子の断面から求めた円相当径（Ｄｔｅｍ）］＝（ＲＡ１＋ＲＡ２＋ＲＡ３＋ＲＡ４＋ＲＡ５＋ＲＡ６＋ＲＡ７＋ＲＡ８＋ＲＡ９＋ＲＡ１０＋ＲＡ１１＋ＲＡ１２＋ＲＡ１３＋ＲＡ１４＋ＲＡ１５＋ＲＡ１６＋ＲＡ１７＋ＲＡ１８＋ＲＡ１９＋ＲＡ２０＋ＲＡ２１＋ＲＡ２２＋ＲＡ２３＋ＲＡ２４＋ＲＡ２５＋ＲＡ２６＋ＲＡ２７＋ＲＡ２８＋ＲＡ２９＋ＲＡ３０＋ＲＡ３１＋ＲＡ３２）／１６
トナー粒子１０個の円相当径を求め、粒子１個あたりの平均値を計算してトナー粒子の断面から求めた円相当径（Ｄｔｅｍ）とする。
【０１７２】
［トナー粒子の有機ケイ素重合体を含有する表層の平均厚み（Ｄａｖ．）の測定］
トナー粒子の有機ケイ素重合体を含有する表層の平均厚み（Ｄａｖ．）は以下方法で求める。
【０１７３】
まず、１つのトナー粒子の有機ケイ素重合体を含有する表層の平均厚みＤ（ｎ）を以下の方法で求める。
Ｄ（ｎ）＝（分割軸上における有機ケイ素重合体を含有する表層の厚みの３２箇所の合計）／３２
平均化するためトナー粒子１０個のトナー粒子の有機ケイ素重合体を含有する表層の平均厚みＤ（ｎ）（ｎは１から１０までの整数）を求める。そして、トナー粒子１個あたりの平均値を計算してトナー粒子の有機ケイ素重合体を含有する表層の平均厚み（Ｄａｖ．）とする。
Ｄａｖ．＝｛Ｄ（１）＋Ｄ（２）＋Ｄ（３）＋Ｄ（４）＋Ｄ（５）＋Ｄ（６）＋Ｄ（７）＋Ｄ（８）＋Ｄ（９）＋Ｄ（１０）｝／１０
（トナー粒子の有機ケイ素重合体を含有する表層に存在するケイ素元素の濃度（ａｔｏｍｉｃ％））
トナー粒子の有機ケイ素重合体を含有する表層に存在するケイ素原子の濃度［ｄＳｉ］（ａｔｏｍｉｃ％）、炭素原子の濃度［ｄＣ］（ａｔｏｍｉｃ％）、および酸素原子の濃度［ｄＯ］（ａｔｏｍｉｃ％）は、Ｘ線光電子分光分析（ＥＳＣＡ：Ｅｌｅｃｔｒｏｎ  Ｓｐｅｃｔｒｏｓｃｏｐｙ  ｆｏｒ  Ｃｈｅｍｉｃａｌ  Ａｎａｌｙｓｉｓ）を用いた表面組成分析を行い算出した。本発明では、ＥＳＣＡの装置および測定条件は、下記の通りである。
使用装置：ＵＬＶＡＣ−ＰＨＩ社製  Ｑｕａｎｔｕｍ２０００
Ｘ線光電子分光装置測定条件：Ｘ線源  Ａｌ  Ｋα
Ｘ線：１００μｍ  ２５Ｗ  １５ｋＶ
ラスター：３００μｍ×２００μｍ
ＰａｓｓＥｎｅｒｇｙ：５８．７０ｅＶ  ＳｔｅｐＳｉｚｅ：０．１２５ｅＶ
中和電子銃：２０μＡ、１Ｖ  Ａｒイオン銃：７ｍＡ、１０Ｖ
Ｓｗｅｅｐ数：Ｓｉ  １５回、Ｃ  １０回、Ｏ  ５回
【０１７４】
本発明では、測定された各元素のピーク強度から、ＰＨＩ社提供の相対感度因子を用いて、トナー粒子の表面に存在する、ケイ素原子の濃度［ｄＳｉ］、炭素原子の濃度［ｄＣ］、および酸素原子の濃度［ｄＯ］（いずれも、ａｔｏｍｉｃ％）を算出した。
【０１７５】
（トナー（粒子）および各種樹脂の重量平均分子量（Ｍｗ）、数平均分子量（Ｍｎ）およびメインピーク分子量（Ｍｐ）の測定）
トナー（粒子）および各種樹脂の重量平均分子量（Ｍｗ）、数平均分子量（Ｍｎ）およびメインピーク分子量（Ｍｐ）は、ゲルパーミエーションクロマトグラフィー（ＧＰＣ）を用い、下記条件により測定する。
【０１７６】
［測定条件］
・カラム（昭和電工株式会社製）：Ｓｈｏｄｅｘ  ＧＰＣ  ＫＦ−８０１、ＫＦ−８０２、ＫＦ−８０３、ＫＦ−８０４、ＫＦ−８０５、ＫＦ−８０６、ＫＦ−８０７（直径８．０ｍｍ、長さ３０ｃｍ）の７連
・溶離液：テトラヒドロフラン（ＴＨＦ）
・温度：４０℃
・流速：０．６ｍＬ／分
・検出器：ＲＩ
・試料濃度および量：０．１質量％の試料を１０μＬ
【０１７７】
［試料調製］
測定対象［トナー（粒子）、各種樹脂］０．０４ｇをテトラヒドロフラン２０ｍＬに分散、溶解後、２４時間静置し、０．２μｍフィルター［マイショリディスクＨ−２５−２（東ソー社製）］で濾過し、その濾液を試料として用いる。
【０１７８】
検量線は、単分散ポリスチレン標準試料により作成した分子量校正曲線を使用する。検量線作成用の標準ポリスチレン試料として、東ソー社製ＴＳＫスタンダードポリスチレンＦ−８５０、Ｆ−４５０、Ｆ−２８８、Ｆ−１２８、Ｆ−８０、Ｆ−４０、Ｆ−２０、Ｆ−１０、Ｆ−４、Ｆ−２、Ｆ−１、Ａ−５０００、Ａ−２５００、Ａ−１０００、Ａ−５００を用いる、このとき、少なくとも１０点程度の標準ポリスチレン試料を用いる。
【０１７９】
ＧＰＣの分子量分布の作成において、高分子量側はベースラインからクロマトグラムが立ち上がり開始点から測定を始め、低分子量側は分子量約４００まで測定する。
【０１８０】
（トナー（粒子）、各種樹脂のガラス転移温度（Ｔｇ）および熱量積分値の測定）
トナー（粒子）および各種樹脂のガラス転移温度（Ｔｇ）および熱量積分値は、示差走査熱量計（ＤＳＣ）Ｍ−ＤＳＣ（商品名：Ｑ２０００、ＴＡ−インストルメンツ社製）を用いて、下記手順にて測定する。測定する試料［トナー（粒子）、各種樹脂］３ｍｇを精秤する。これをアルミパン中に入れ、リファレンスとして空のアルミパンを用い、測定温度範囲２０℃以上２００℃以下の間で、昇温速度１℃／分、常温常湿下で測定を行う。このときのモジュレーション振幅±０．５℃、周波数１／分で測定する。得られるリバーシングヒートフロー曲線からガラス転移温度（Ｔｇ：℃）を計算する。Ｔｇは、吸熱前後のベースラインと吸熱による曲線の接線との交点の中心値をＴｇ（℃）として求めたものである。ＤＳＣによって測定される昇温時の吸熱チャートにおいて、吸熱メインピークのピーク面積で表されるトナー（粒子）１ｇ当たりの熱量積分値（Ｊ／ｇ）を測定する。トナーのＤＳＣ測定によって得られたリバーシングヒートフロー曲線の一例を図３に示す。
【０１８１】
熱量積分値（Ｊ／ｇ）は、上記の測定から得られたリバーシングヒートフロー曲線を用いて求める。計算には解析ソフト  Ｕｎｉｖｅｒｓａｌ  Ａｎａｌｙｓｉｓ  ２０００  ｆｏｒＷｉｎｄｏｗｓ（登録商標）  ２０００／ＸＰ  Ｖｅｒｓｉｏｎ４．３Ａ（ＴＡインスツルメンツ社製）を用い、Ｉｎｔｅｇｒａｌ  Ｐｅａｋ  Ｌｉｎｅａｒの機能を用いて、３５℃と１３５℃での測定点を結ぶ直線と吸熱曲線とで囲まれた領域から熱量積分値（Ｊ／ｇ）を求める。
【０１８２】
（トナー（粒子）の重量平均粒径（Ｄ４）および個数平均粒径（Ｄ１）の測定）
トナー（粒子）の重量平均粒径（Ｄ４）および個数平均粒径（Ｄ１）は、１００μｍのアパーチャーチューブを備えた細孔電気抵抗法による精密粒度分布測定装置「コールター・カウンター  Ｍｕｌｔｉｓｉｚｅｒ  ３」（登録商標、ベックマン・コールター社製）と、測定条件設定および測定データ解析をするための付属の専用ソフト「ベックマン・コールター  Ｍｕｌｔｉｓｉｚｅｒ  ３  Ｖｅｒｓｉｏｎ３．５１」（ベックマン・コールター社製）を用いて、実効測定チャンネル数２万５千チャンネルで測定し、測定データの解析を行い、算出する。
【０１８３】
測定に使用する電解水溶液は、特級塩化ナトリウムをイオン交換水に溶解して濃度が約１質量％となるようにしたもの、例えば、「ＩＳＯＴＯＮ  ＩＩ」（ベックマン・コールター社製）が使用できる。
【０１８４】
なお、測定、解析を行う前に、以下のように前記専用ソフトの設定を行う。
【０１８５】
前記専用ソフトの「標準測定方法（ＳＯＭ）を変更画面」において、コントロールモードの総カウント数を５００００粒子に設定し、測定回数を１回、Ｋｄ値は「標準粒子１０．０μｍ」（ベックマン・コールター社製）を用いて得られた値を設定する。閾値／ノイズレベルの測定ボタンを押すことで、閾値とノイズレベルを自動設定する。また、カレントを１６００μＡに、ゲインを２に、電解液をＩＳＯＴＯＮ  ＩＩに設定し、測定後のアパーチャーチューブのフラッシュにチェックを入れる。
【０１８６】
専用ソフトの「パルスから粒径への変換設定画面」において、ビン間隔を対数粒径に、粒径ビンを２５６粒径ビンに、粒径範囲を２μｍ以上６０μｍ以下に設定する。
【０１８７】
具体的な測定法は以下の通りである。
（１）Ｍｕｌｔｉｓｉｚｅｒ  ３専用のガラス製２５０ｍＬ丸底ビーカーに前記電解水溶液約２００ｍＬを入れ、サンプルスタンドにセットし、スターラーロッドの撹拌を反時計回りで２４回転／秒にて行う。そして、解析ソフトの「アパーチャーのフラッシュ」機能により、アパーチャーチューブ内の汚れと気泡を除去しておく。
（２）ガラス製の１００ｍＬ平底ビーカーに前記電解水溶液約３０ｍＬを入れる。この中に分散剤として「コンタミノンＮ」（非イオン界面活性剤、陰イオン界面活性剤、有機ビルダーからなるｐＨ７の精密測定器洗浄用中性洗剤の１０質量％水溶液、和光純薬工業社製）をイオン交換水で３質量倍に希釈した希釈液を約０．３ｍＬ加える。
（３）発振周波数５０ｋＨｚの発振器２個を、位相を１８０度ずらした状態で内蔵し、電気的出力１２０Ｗの超音波分散器「Ｕｌｔｒａｓｏｎｉｃ  Ｄｉｓｐｅｒｓｉｏｎ  Ｓｙｓｔｅｍ  Ｔｅｔｏｒａ１５０」（日科機バイオス社製）の水槽内に所定量のイオン交換水を入れ、この水槽中に前記コンタミノンＮを約２ｍＬ添加する。
（４）前記（２）のビーカーを前記超音波分散器のビーカー固定穴にセットし、超音波分散器を作動させる。そして、ビーカー内の電解水溶液の液面の共振状態が最大となるようにビーカーの高さ位置を調整する。
（５）前記（４）のビーカー内の電解水溶液に超音波を照射した状態で、トナー（粒子）約１０ｍｇを少量ずつ前記電解水溶液に添加し、分散させる。そして、さらに６０秒間超音波分散処理を継続する。なお、超音波分散にあたっては、水槽の水温が１０℃以上４０℃以下となる様に適宜調節する。
（６）サンプルスタンド内に設置した前記（１）の丸底ビーカーに、ピペットを用いてトナー（粒子）を分散させた前記（５）の電解水溶液を滴下し、測定濃度が約５％となるように調整する。そして、測定粒子数が５００００個になるまで測定を行う。
（７）測定データを装置付属の前記専用ソフトにて解析を行い、重量平均粒径（Ｄ４）および個数平均粒径（Ｄ１）を算出する。なお、専用ソフトでグラフ／体積％と設定したときの、分析／体積統計値（算術平均）画面の「平均径」が重量平均粒径（Ｄ４）である。専用ソフトでグラフ／個数％と設定したときの、「分析／個数統計値（算術平均）」画面の「平均径」が個数平均粒径（Ｄ１）である。
【０１８８】
（トナー（粒子）の平均円形度の測定方法）
トナー（粒子）の平均円形度の測定には、フロー式粒子像分析装置である「ＦＰＩＡ−３０００型」（シスメックス社製）を用い、校正作業時の測定・解析条件で測定する。
【０１８９】
イオン交換水２０ｍＬに、分散剤として界面活性剤、アルキルベンゼンスルホン酸塩を適量加えた後、測定試料０．０２ｇを加える。発振周波数５０ｋＨｚ、電気的出力１５０ワットの卓上型の超音波洗浄器分散機（「ＶＳ−１５０」（ヴェルヴォクリーア社製）を用いて２分間分散処理を行い、測定用の分散液とする。その際、分散液の温度が１０℃以上４０℃以下となる様に適宜冷却する。
【０１９０】
測定には、標準対物レンズ（１０倍）を搭載した前記フロー式粒子像分析装置を用い、シース液にはパーティクルシース「ＰＳＥ−９００Ａ」（シスメックス社製）を使用する。前記手順に従い調製した分散液を前記フロー式粒子像分析装置に導入し、ＨＰＦ測定モードで、トータルカウントモードにて３０００個のトナー（粒子）を計測する。粒子解析時の２値化閾値を８５％とし、解析粒子径を円相当径１．９８μｍ以上１９．９２μｍ以下に限定し、トナー（粒子）の平均円形度を求める。
【０１９１】
測定にあたっては、測定開始前に標準ラテックス粒子（例えばＤｕｋｅ  Ｓｃｉｅｎｔｉｆｉｃ社製５１００Ａをイオン交換水で希釈）を用いて自動焦点調整を行う。その後、測定開始から２時間ごとに焦点調整を実施することが好ましい。
【０１９２】
また、トナー（粒子）の円形度分布において、モード円形度が０．９８以上１．００以下であると、トナー（粒子）の多くが真球に近い形状を有することを意味している。鏡像力やファンデルワールス力等に起因するトナー（粒子）の感光体への付着力の低下がより一層顕著になり、転写効率は非常に高いものとなり好ましい。
【０１９３】
ここで、モード円形度とは、０．４０から１．００までの円形度を、０．４０以上０．４１未満、０．４１以上０．４２未満、…０．９９以上１．００未満および１．００のように０．０１ごとに６１分割する。測定した各粒子の円形度をそれぞれ各分割範囲に割り振り、円形度頻度分布において頻度値が最大となる分割範囲の円形度をいう。
【実施例】
【０１９４】
以下に、実施例を挙げて本発明をさらに詳細に説明するが、本発明はこれら実施例により制限されるものではない。なお、以下の配合における部数は、特に説明がない限り、質量部を示す。本発明で用いる荷電制御樹脂の製造例について述べる。また、実施例６、７および２１は参考例である。
【０１９５】
（荷電制御樹脂１の製造例）
還流管、撹拌機、温度計、窒素導入管、滴下装置および減圧装置を備えた反応容器に、溶媒としてメタノール２５０質量部、２−ブタノン１５０質量部および２−プロパノール１００質量部、単量体としてスチレン８８質量部、アクリル酸２−エチルヘキシル６．０質量部、２−アクリルアミド−２−メチルプロパンスルホン酸５．０質量部を添加して撹拌しながら常圧の還流下で加熱した。重合開始剤である２，２’−アゾビスイソブチロニトリル１．０質量部を２−ブタノン２０質量部で希釈した溶液を３０分かけて滴下して５時間撹拌を継続した。さらに２，２’−アゾビスイソブチロニトリル１．０質量部を２−ブタノン２０質量部で希釈した溶液を３０分かけて滴下して、さらに常圧の還流下で５時間撹拌して重合を終了した。
【０１９６】
次に、重合溶媒を減圧留去した後に得られた重合体を１５０メッシュのスクリーンを装着したカッターミルにて１００μｍ以下に粗粉砕し、さらにジェットミルにより微粉砕した。その微粒子を２５０メッシュの篩により分級し、６０μｍ以下の粒子を分別して得た。次に該粒子を１０％の濃度になるようにメチルエチルケトンを加え溶解し、得られた溶液をメチルエチルケトンの２０倍量のメタノール中に徐々に投じ再沈殿した。得られた沈殿物を再沈殿に使用した量の２分の１のメタノールで洗浄し、濾過した粒子を３５℃にて４８時間真空乾燥を行った。
【０１９７】
さらに前述の真空乾燥後の粒子を１０％の濃度になるようにメチルエチルケトンを加え再溶解し、得られた溶液をメチルエチルケトンの２０倍量のｎ−ヘキサン中に徐々に投じ再沈殿した。得られた沈殿物を再沈殿に使用した量の２分の１のｎ−ヘキサンで洗浄し、濾過した粒子を３５℃にて４８時間真空乾燥を行った。こうして得られた荷電制御樹脂はＴｇが約８２℃であり、メインピーク分子量（Ｍｐ）が２１，３００、数平均分子量（Ｍｎ）が１２，４００、重量平均分子量（Ｍｗ）が２０，９００であり、酸価は１５．９ｍｇＫＯＨ／ｇであった。得られた樹脂を荷電制御樹脂１とする。
【０１９８】
（ポリエステル樹脂（１）の製造例）
・テレフタル酸：１１．４ｍｏｌ
・ビスフェノールＡ−プロピレンオキシド２モル付加物（ＰＯ−ＢＰＡ）：１１．０ｍｏｌ
上記単量体をエステル化触媒とともにオートクレーブに仕込み、減圧装置、水分離装置、窒素ガス導入装置、温度測定装置および撹拌装置をオートクレーブに装着した。そして、窒素雰囲気下、減圧しながら、常法に従って２０５℃でＴｇが６４℃になるまで反応を行い、ポリエステル樹脂（１）を得た。重量平均分子量（Ｍｗ）は８，２００、数平均分子量（Ｍｎ）は３，２８０であった。
【０１９９】
（ポリエステル樹脂（２）の製造例）
（イソシアネート基含有プレポリマーの合成）
・ビスフェノールＡエチレンオキサイド２モル付加物：７３０質量部
・フタル酸：３００質量部
・ジブチルチンオキサイド：３．０質量部
２２０℃にて攪拌して７時間反応し、さらに減圧下で５時間反応させた後、８０℃まで冷却し、酢酸エチル中にてイソホロンジイソシアネート１９０質量部と２時間反応し、イソシアネート基含有ポリエステル樹脂を得た。イソシアネート基含有ポリエステル樹脂を２５質量部とイソホロンジアミン１質量部を５０℃で２時間反応させ、ウレア基を含有するポリエステルを主成分とするポリエステル樹脂（２）を得た。得られたポリエステル樹脂（２）の重量平均分子量（Ｍｗ）は２３５００、数平均分子量（Ｍｎ）は３１２０、ピーク分子量は７４００であった。
【０２００】
（実施例１）
還流管、撹拌機、温度計、窒素導入管を備えた四つ口容器中にイオン交換水７００質量部と０．１ｍｏｌ／ＬのＮａ３ＰＯ４水溶液１０００質量部と１．０ｍｏｌ／ＬのＨＣｌ水溶液２４．０質量部を添加し、高速撹拌装置ＴＫ−ホモミキサーを用いて１２，０００ｒｐｍで撹拌しながら、水温を６０℃に保持した。ここに１．０ｍｏｌ／ＬのＣａＣｌ２水溶液８５質量部を徐々に添加し、微細な難水溶性分散安定剤Ｃａ３（ＰＯ４）２を含む水系分散媒体を調製した。
・スチレン：７０．０質量部
・ｎ−ブチルアクリレート：３０．０質量部
・ジビニルベンゼン：０．０２質量部
・銅フタロシアニン顔料（ピグメントブルー１５：３）（Ｐ．Ｂ．１５：３）：６．５質量部
・ポリエステル樹脂（１）：５．０質量部
・荷電制御剤１（３，５−ジ−ｔｅｒｔ−ブチルサリチル酸のアルミニウム化合物）：０．３質量部
・荷電制御樹脂１：０．３質量部
・離型剤（べヘン酸ベヘニル、融点：７２．１℃）：１２．５質量部
【０２０１】
上記材料をアトライターで３時間分散させて得られた重合性単量体組成物１を６０℃で２０分保持した。次いで、重合性単量体組成物１に重合開始剤であるｔ−ブチルパーオキシピバレート１４．０質量部（トルエン溶液４５％）を添加し、その後、重合性単量体組成物１を水系媒体中に投入した。そして、高速撹拌装置の回転数を１２，０００ｒｐｍに維持しつつ１０分間かけて重合性単量体組成物１の粒子を形成（造粒）した。その後、高速撹拌装置をプロペラ式撹拌器に変え、水系分散媒体の温度を７０℃に昇温させ、ゆっくり撹拌しながら５時間反応させた（以下、反応１工程とする）。このとき水系媒体のｐＨは５．１であった。次に、水系媒体中にメチルトリエトキシシラン  ７．５質量部を加え、１．０ｍｏｌ／ＬのＮａＯＨ水溶液を８．０質量部加えてｐＨ７．０にした。その後、容器内の水系分散媒体の温度を８５℃に昇温して５時間維持した（以下、反応２工程とする）。次に、イオン交換水を３００質量部添加して、還流管を取り外し、蒸留装置を取り付けた。容器内の水系分散媒体の温度が１００℃の反応を５時間行って、重合体スラリー１を得た（以下、反応３工程とする）。留分は３００質量部であった。３０℃に冷却後の重合体スラリー１を含む容器内に希塩酸を添加して分散安定剤を除去した。さらに、濾別、洗浄、乾燥をして重量平均粒径が５．６μｍのトナー粒子が得られた。このトナー粒子をトナー粒子１とした。トナー粒子１の処方および条件を表１に示し、物性を表５に示した。トナー粒子１のＴＥＭ観察においてケイ素マッピングを行い、表面に均一にケイ素原子が存在し、形成された被覆層が粒子が固着されて形成されたものではないことを確認した。以下の実施例および比較例においても、同様に有機ケイ素重合体を含有する表層はケイ素マッピングでも確認を行った。
【０２０２】
（実施例２〜９、１１、１２、１８〜２１、２６〜２９）
実施例１において、製造条件、処方を表１〜３、５に記載したように変更した以外は同様にしてトナー粒子２〜９、１１、１２、１８〜２１、２６〜２９を得た。各トナー粒子の処方および条件を表１に示し、物性を表５に示した。トナー粒子２〜９、１１、１２、１８〜２１、２６〜２９のＴＥＭ観察においてケイ素マッピングを行い、表層に均一にケイ素原子が存在し、形成された被覆層が、粒子が固着されて形成されたものではないことを確認した。
【０２０３】
（実施例１０）
実施例１において、メチルトリエトキシシラン７．５質量部をメチルジエトキシクロロシラン７．５質量部に変更し、１．０ｍｏｌ／ＬのＮａＯＨ水溶液０．８質量部を用いてｐＨを５．１に調整した以外は、同様にしてトナー粒子１０を得た。トナー粒子１０の処方および条件を表１に示し、物性を表５に示した。トナー粒子１０のＴＥＭ観察においてケイ素マッピングを行い、表層に均一にケイ素原子が存在し、形成された被覆層が、粒子が固着されて形成されたものではないことを確認した。
【０２０４】
（実施例１３）
実施例１において、１．０ｍｏｌ／ＬのＮａＯＨ水溶液を加えずに、１．０ｍｏｌ／ＬのＨＣｌ水溶液を２．０質量部添加することで、水系媒体のｐＨを３．８に変更した。それ以外は実施例１と同様にしてトナー粒子１３を得た。トナー粒子１３の処方および条件を表２に示し、物性を表５に示した。トナー粒子１３のＴＥＭ観察においてケイ素マッピングを行い、表層に均一にケイ素原子が存在し、形成された被覆層が粒子の固着により形成されたものではないことを確認した。
【０２０５】
（実施例１４）
実施例１において、１．０ｍｏｌ／ＬのＮａＯＨ水溶液を加えずに、１．０ｍｏｌ／ＬのＨＣｌ水溶液を１．５質量部添加することで、水系媒体のｐＨをｐＨ４．２に変更した。反応３工程もｐＨ４．２で行った。それ以外は実施例１と同様にしてトナー粒子１４を得た。トナー粒子１４の処方および条件を表２に示し、物性を表５に示した。トナー粒子１４のＴＥＭ観察においてケイ素マッピングを行い、表層に均一にケイ素原子が存在し、形成された被覆層が粒子の固着により形成されたものではないことを確認した。
【０２０６】
（実施例１５）
実施例１において、１．０ｍｏｌ／ＬのＮａＯＨ水溶液の添加量を１４．０質量部に変更して、水系媒体のｐＨを８．９に変更した。反応３工程もｐＨ８．９で行った。それ以外は実施例１と同様にしてトナー粒子１５を得た。トナー粒子１５の処方および条件を表２に示し、物性を表５に示した。トナー粒子１５のＴＥＭ観察においてケイ素マッピングを行い、表層に均一にケイ素原子が存在し、形成された被覆層が粒子の固着により形成されたものではないことを確認した。
【０２０７】
（実施例１６）
実施例１において、１．０ｍｏｌ／ＬのＮａＯＨ水溶液の添加量を液１７．０質量部に変更して、水系媒体のｐＨを１０．０に変更した。反応３工程もｐＨ１０．０で行った。それ以外は実施例１と同様にしてトナー粒子１６を得た。トナー粒子１６の処方および条件を表２に示し、物性を表５に示した。トナー粒子１６のＴＥＭ観察においてケイ素マッピングを行い、表層に均一にケイ素原子が存在し、形成された被覆層が粒子の固着により形成されたものではないことを確認した。
【０２０８】
（実施例１７）
実施例１において、１．０ｍｏｌ／ＬのＮａＯＨ水溶液の添加量を１８．５質量部に変更し、水系媒体のｐＨを１０．４に変更した。また、反応３工程をｐＨ１０．４で行った。それ以外は実施例１と同様にしてトナー粒子１７を得た。トナー粒子１７の処方および条件を表２に示し、物性を表５に示した。トナー粒子１７のＴＥＭ観察においてケイ素マッピングを行い、表層に均一にケイ素原子が存在し、形成された被覆層が粒子の固着によって形成されたものではないことを確認した。
【０２０９】
（実施例２２）
実施例１において、還流管、撹拌機、温度計、安全弁、バルブ、及び滴下装置を備えた加圧反応装置を用い、反応３における条件を以下のように変更した。
【０２１０】
加圧することによって温度を１０４℃にして、常圧時の沸点が１００℃未満の揮発成分をバルブから留去しながら反応を行った。それら以外は、実施例１と同様にしてトナー粒子２２を得た。トナー粒子２２の処方および条件を表３に示し、物性を表５に示した。トナー粒子２２のＴＥＭ観察においてケイ素マッピングを行い、表層に均一にケイ素原子が存在し、形成された被覆層が粒子の固着によって形成されたものでないことを確認した。
【０２１１】
（実施例２３）
反応工程１が終了するまで、実施例１と同様の操作を行う。反応工程１終了後、樹脂粒子が分散されている水系媒体を、メチルトリエトキシシラン７．５質量部が投入されている容器内に加えた。更に、そこに、１．０ｍｏｌ／ＬのＮａＯＨ水溶液を８．０質量部加えて水系媒体のｐＨ７．０にした。その後、容器内の水系分散媒体の温度を８５℃に昇温して５時間維持した（以下、反応２工程とする）。その後は実施例１と同様にして、トナー粒子２３を得た。トナー粒子２３の処方および条件を表３に示し、物性を表３，５に示した。トナー粒子２３のＴＥＭ観察においてケイ素マッピングを行い、表層に均一にケイ素原子が存在し、形成された被覆層が、粒子が固着されて形成されたものではないことを確認した。
【０２１２】
（実施例２４）
・ポリエステル樹脂（１）：６５．０質量部
・ポリエステル樹脂（２）：３５．０質量部
・銅フタロシアニン顔料（ピグメントブルー１５：３）：６．５質量部
・荷電性制御剤１（３，５−ジ−ｔｅｒｔ−ブチルサリチル酸のアルミニウム化合物）：０．４質量部
・荷電制御樹脂１：０．４質量部
・離型剤（べヘン酸ベヘニル、融点：７２．１℃）：１２．５質量部
上記材料を、トルエン４００質量部に溶解して、溶解液を得た。
【０２１３】
リービッヒ還流管を備え付けた四つ口容器中にイオン交換水７００質量部と０．１ｍｏｌ／ＬのＮａ３ＰＯ４水溶液１０００質量部と１．０ｍｏｌ／ＬのＨＣｌ水溶液２４．０質量部を添加し、高速撹拌装置ＴＫ−ホモミキサーを用いて１２，０００ｒｐｍで撹拌しながら、容器内の水系媒体の温度を６０℃に保持した。ここに１．０ｍｏｌ／ＬのＣａＣｌ２水溶液８５質量部を徐々に添加し、微細な難水溶性分散安定剤Ｃａ３（ＰＯ４）２を含む水系分散媒体を調製した。
【０２１４】
次に上記溶解液１００質量部をＴＫ−ホモミキサーで１２，０００ｒｐｍに攪拌しながら、投入し５分間攪拌した。ついでこの混合液を７０℃で５時間保持した。ｐＨは５．１であった。ここに、メチルトリエトキシシラン  ７．５質量部を加えてから、１．０ｍｏｌ／ＬのＮａＯＨ水溶液８．０質量部を加え、ｐＨを７．０にした。つぎに、水系分散媒体と溶解液の混合液の温度を８５℃まで昇温して５時間保持した。イオン交換水を３００質量部添加して、還流管を取り外し、蒸留装置を取り付けた。次に、混合液の温度が１００℃の反応を５時間行って重合体スラリー２４を得た。留分は３２０質量部であった。重合体スラリー２４を含む容器内に希塩酸を添加して分散安定剤を除去した。さらに、濾別、洗浄、乾燥をして重量平均粒径が５．６μｍのトナー粒子が得られた。このトナー粒子をトナー粒子２４とした。トナー粒子２４の処方および条件を表３に示し、物性を表５に示した。トナー粒子２４のＴＥＭ観察においてケイ素マッピングを行い、表層に均一にケイ素原子が存在し、形成された被覆層が粒子の固着によって形成されたものではないことを確認した。
【０２１５】
（実施例２５）
（非晶性ポリエステル樹脂（１）の合成）
・ビスフェノールＡエチレンオキサイド２モル付加物：１０モル部
・ビスフェノールＡプロピレンオキサイド２モル付加物：９５モル部
・テレフタル酸：５０モル部
・フマル酸：３０モル部
・ドデセニルコハク酸：２５モル部
撹拌装置、窒素導入管、温度センサー、精留塔を備えたフラスコに上記のモノマーを仕込み、１時間で２００℃まで上げて、反応系内が均一に撹拌されていることを確認した。これらモノマーの総質量に対してジステアリン酸スズを１．０質量％投入した。さらに生成する水を留去しながら２００℃から５時間かけて２５０℃まで温度を上げ、２５０℃でさらに２時間脱水縮合反応を行った。その結果、ガラス転移温度が５９．４℃、酸価が１４．７ｍｇＫＯＨ／ｇ、水酸基価が２９．２ｍｇＫＯＨ／ｇ、重量平均分子量が１３，２００、数平均分子量が４，０００、軟化点１０８℃の非晶性ポリエステル樹脂（１）を得た。
【０２１６】
（非晶性ポリエステル樹脂（２）の合成）
・ビスフェノールＡエチレンオキサイド２モル付加物（両末端換算２モル付加物）：４９モル部
・ビスフェノールＡプロピレンオキサイド２モル付加物（両末端換算２モル付加物）：４９モル部
・テレフタル酸：６５モル部
・ドデセニルコハク酸：３０モル部
【０２１７】
撹拌装置、窒素導入管、温度センサー、精留塔を備えたフラスコに上記のモノマーを投入し、１時間で２００℃まで上げて、反応系内が均一に撹拌されていることを確認した。これらモノマーの総質量に対してジステアリン酸スズを０．８質量％投入した。さらに生成する水を留去しながら反応系内を２００℃から５時間かけて２４０℃まで温度を上げ、反応系内の温度が２４０℃でさらに２時間脱水縮合反応を行った。次いで、反応系内の温度を１９０℃まで下げ、無水トリメリット酸の５モル部を徐々に投入し、１９０℃で１時間反応を継続した。その結果、ガラス転移温度が５４．１℃、酸価が１５．１ｍｇＫＯＨ／ｇ、水酸基価が２３．１ｍｇＫＯＨ／ｇ、重量平均分子量が５１，２００、数平均分子量が５，１００、軟化点１０４℃の非晶性ポリエステル樹脂（２）を得た。
【０２１８】
（樹脂粒子分散液（１）の調製）
・非晶性ポリエステル樹脂（１）：１００質量部
・メチルエチルケトン：５０質量部
・イソプロピルアルコール：２０質量部
容器にメチルエチルケトン、イソプロピルアルコールを投入した。その後、上記樹脂を徐々に投入して、撹拌を行い、完全に溶解させて非晶性ポリエステル樹脂（１）溶解液を得た。この非晶性ポリエステル溶解液の入った容器を６５℃に設定し、撹拌しながら１０％アンモニア水溶液を合計で５質量部となるように徐々に滴下し、さらにイオン交換水２３０質量部を１０ｍＬ／分の速度で徐々に滴下して転相乳化させた。さらにエバポレータで減圧して脱溶剤を行い、非晶性ポリエステル樹脂（１）の樹脂粒子分散液（１）を得た。この樹脂粒子の体積平均粒径は、１３０ｎｍであった。また、樹脂粒子固形分量はイオン交換水で調整して２０％とした。
【０２１９】
（樹脂粒子分散液（２）の調製）
・非晶性ポリエステル樹脂（２）：１００質量部
・メチルエチルケトン：５０質量部
・イソプロピルアルコール：２０質量部
容器にメチルエチルケトン、イソプロピルアルコールを投入した。その後、上記材料を徐々に投入して、撹拌を行い、完全に溶解させて非晶性ポリエステル樹脂（２）溶解液を得た。この非晶性ポリエステル樹脂（２）溶解液を４０℃で、撹拌しながら１０％アンモニア水溶液を合計で３．５質量部となるように徐々に滴下し、さらにイオン交換水２３０質量部を１０ｍＬ／分の速度で徐々に滴下して転相乳化させた。さらに減圧して脱溶剤を行い、非晶性ポリエステル樹脂（２）の樹脂粒子分散液（２）を得た。樹脂粒子の体積平均粒径は、１５０ｎｍであった。また、樹脂粒子固形分量はイオン交換水で調整して２０％とした。
【０２２０】
（着色剤粒子分散液１の調製）
・銅フタロシアニン（ピグメントブルー１５：３）：４５質量部
・イオン性界面活性剤ネオゲンＲＫ（第一工業製薬（株）製）：５質量部
・イオン交換水：１９０質量部
上記成分を混合し、ホモジナイザー（ＩＫＡ製ウルトラタラックス）により１０分間分散させた。その後、アルティマイザー（対向衝突型湿式粉砕機：（株）スギノマシン製）を用い圧力２５０ＭＰａで２０分間分散処理を行い、着色剤粒子の体積平均粒径が１１５ｎｍで、固形分量が２０％の着色剤粒子分散液１を得た。
【０２２１】
（離型剤粒子分散液の調製）
・オレフィンワックス（融点：８４℃）：６０質量部
・イオン性界面活性剤ネオゲンＲＫ（第一工業製薬（株）製）：２．０質量部
・イオン交換水：２５０質量部
以上を１００℃に加熱して、ＩＫＡ製ウルトラタラックスＴ５０にて十分に分散後、圧力吐出型ゴーリンホモジナイザーで１１５℃に加温して分散処理を１時間行い、体積平均粒径１５５ｎｍ、固形分量２０％の離型剤粒子分散液を得た。
・樹脂粒子分散液（１）：４００質量部
・樹脂粒子分散液（２）：３００質量部
・着色剤粒子分散液１：５０質量部
・離型剤粒子分散液：５０質量部
【０２２２】
フラスコ中にイオン性界面活性剤ネオゲンＲＫを２．２質量部加えた後、以上の材料を撹拌した。次いで、１ｍｏｌ／Ｌの硝酸水溶液を滴下してｐＨ３．７にした後、これにポリ硫酸アルミニウム０．３５質量部を加え、ＩＫＡ製ウルトラタラックスで分散を行った。加熱用オイルバスでフラスコを撹拌しながら水系媒体の温度を５０℃まで加熱した。５０℃で４０分保持した。その後、１ｍｏｌ／Ｌの水酸化ナトリウム水溶液を添加して系内のｐＨを７．０にした後、ステンレス製フラスコを密閉し、撹拌を継続しながら徐々に水系媒体の温度を８５℃まで加熱し、８５℃で５時間保持した。ここにメチルトリエトキシシラン１２．０質量部を緩やかに追加した。さらに水系媒体の温度を９５℃で７．５時間保持した。その後、イオン性界面活性剤ネオゲンＲＫを２．０質量部加え、１００℃で５時間反応を行った。反応終了後、減圧蒸留により水系媒体の温度を８５℃で３００質量部の留分を回収した。その後、冷却、濾過、乾燥を行った。４０℃のイオン交換水５Ｌに再分散させ、１５分間撹拌翼（３００ｒｐｍ）で撹拌し、濾過を行った。
【０２２３】
この再分散と濾過の洗浄を繰り返し、電気伝導度６．０μＳ／ｃｍ以下となったところで、洗浄を終了し、トナー粒子２５を得た。トナー粒子２５の処方および条件を表３に示し、物性を表５に示した。トナー粒子２５のＴＥＭ観察においてケイ素マッピングを行い、表層に均一なケイ素原子が存在することを確認した。
【０２２４】
（比較例１）
還流管、撹拌機、温度計、窒素導入管を備えた四つ口容器中にイオン交換水７００質量部と０．１ｍｏｌ／ＬのＮａ３ＰＯ４水溶液１０００質量部と１．０ｍｏｌ／ＬのＨＣｌ水溶液２４．０質量部を添加し、高速撹拌装置ＴＫ−ホモミキサーを用いて１２，０００ｒｐｍで撹拌しながら、水温を６０℃に保持した。ここに１．０ｍｏｌ／ＬのＣａＣｌ２水溶液８５質量部を徐々に添加し、微細な難水溶性分散安定剤Ｃａ３（ＰＯ４）２を含む水系分散媒体を調製した。
・スチレン：７０．０質量部
・ｎ−ブチルアクリレート：３０．０質量部
・ジビニルベンゼン：０．０２質量部
・メチルトリエトキシシラン：１．５質量部
・銅フタロシアニン顔料（ピグメントブルー１５：３）（Ｐ．Ｂ．１５：３）：６．５質量部
・ポリエステル樹脂（１）：５．０質量部
・荷電制御剤１（３，５−ジ−ｔｅｒｔ−ブチルサリチル酸のアルミニウム化合物）：０．３質量部
・荷電制御樹脂１：０．３質量部
・離型剤（べヘン酸ベヘニル、融点：７２．１℃）：１２．５質量部
上記材料をアトライターで３時間分散させて得られた重合性単量体組成物１を６０℃で２０分保持した。その後、重合性単量体組成物１に重合開始剤であるｔ−ブチルパーオキシピバレート１４．０質量部（トルエン溶液４５％）を添加した重合性単量体組成物１を水系媒体中に投入した。そして、高速撹拌装置の回転数を１２，０００ｒｐｍに維持しつつ１０分間かけて重合性単量体組成物１の粒子を形成（造粒）した。その後、高速撹拌装置をプロペラ式撹拌器に変えて、水系分散媒体を３０℃に降温させ、ゆっくり撹拌しながら５時間反応させた（反応１工程）。このとき水系媒体のｐＨは５．１であった。さらに、５時間維持して（反応２工程）、比較用重合体スラリー１を得た。比較用重合体スラリー１を含む容器内に希塩酸を添加して分散安定剤を除去した。さらに、濾別、洗浄、乾燥をして重量平均粒径が５．７μｍのトナー粒子が得られた。このトナー粒子を比較トナー粒子１とした。比較トナー粒子１の処方および条件を表４に示し、物性を表６に示した。比較トナー粒子１のＴＥＭ観察においてケイ素マッピングを行い、表面に均一ではないがケイ素原子が存在することを確認した。以下の実施例および比較例においても、同様に有機ケイ素重合体を含有する表層はケイ素マッピングでも確認を行った。
【０２２５】
（比較例２〜９）
比較例１において、製造条件、処方を表４に記載したように変更した以外は同様にして比較トナー粒子２〜９を得た。各比較トナー粒子の処方および条件を表４に示し、物性を表６に示した。
【０２２６】
比較トナー粒子２のＴＥＭ観察においてケイ素マッピングを行い、表層に均一ではないがケイ素原子が存在することを確認した。
【０２２７】
比較トナー粒子３〜９のＴＥＭ観察においてケイ素マッピングを行ったところ、表層に少しケイ素原子が存在することを確認した。
【０２２８】
（比較例１０）
高速攪拌装置ＴＫ−ホモミキサーを備えた四つ口フラスコ中に、イオン交換水９００質量部とポリビニルアルコール９５質量部を添加し、回転数１４００ｒｐｍにて攪拌しながら、５５℃に加熱して水系分散媒とした。
【０２２９】
（モノマー分散液の組成）
・スチレン：７０．０質量部
・ｎ−ブチルアクリレート：３０．０質量部
・カーボンブラック：１０．０質量部
・離型剤（べヘン酸ベヘニル、融点：７２．１℃）：１２．５質量部
上記材料をアトライターで３時間分散させた後、重合開始剤であるｔ−ブチルパーオキシピバレート１４．０質量部を添加してモノマー分散液を調製した。
【０２３０】
次に、得られたモノマー分散液を、上記の四つ口フラスコ内の分散媒中に投入し、上記の回転数を維持しつつ１０分間かけてモノマー分散液の粒子を形成（造粒）した。続いて、５０ｒｐｍの攪拌下において、５５℃で１時間、次に、６５℃で４時間、さらに、８０℃で５時間の重合を行った。上記の重合の終了後、スラリーを冷却し、精製水で洗浄を繰り返すことにより分散剤を除去した。さらに洗浄、乾燥を行うことにより、母体となるブラックトナー粒子を得た。重量平均粒子径は５．５μｍであった。
【０２３１】
酢酸イソアミル２質量部とケイ素化合物としてテトラエトキシシラン４．０質量部、メチルトリエトキシシラン０．５質量部を混合した溶液に０．３質量部％ドデシルベンゼンスルホン酸ナトリウム溶液を３質量部投入し、超音波ホモジナイザーを用いて撹拌することにより、酢酸イソアミル、テトラエトキシシラン、メチルトリエトキシシランのシラン混合溶液Ａを調製した。
【０２３２】
０．３質量％のドデシルベンゼンスルホン酸ナトリウム水溶液３０質量部に母体のブラックトナー粒子１．０質量部を加えてブラックトナー粒子分散液Ａを調製した。次にブラックトナー粒子分散液Ａに、上記シラン混合溶液Ａを投入し、次いで３０質量％ＮＨ４ＯＨ水溶液５質量部を投入して室温（２５℃）で２４時間撹拌し反応を行った。得られた反応物をエタノールで洗浄後、精製水で洗浄し、粒子を濾別、乾燥させることにより、比較トナー粒子１０を得た。得られたトナー粒子の重量平均粒子径は５．６μｍであった。比較トナー粒子１０のＴＥＭ観察においてケイ素マッピングを行い、粒状塊同士が固着されることによって形成された被覆層に少しケイ素原子が存在することを確認した。
【０２３３】
（トナー１の調製例）
トナー粒子１  １００質量部に対し、ＢＥＴ法による比表面積が１８０ｍ２／ｇであり、ヘキサメチルジシラザン３．０質量％、１００ｃｐｓのシリコーンオイル２質量％で表面を疎水化処理された疎水性シリカ０．５質量部とＢＥＴ法による比表面積が５０ｍ２／ｇの酸化アルミニウム０．１質量部を、ヘンシェルミキサー（三井鉱山社製）で混合して得られたトナーをトナー１とする。
【０２３４】
（トナー２〜２９の調製例）
トナー１の調製例においてトナー粒子１をトナー粒子２〜２９に変更した以外は同様にして、トナー２〜２９を得た。
【０２３５】
（比較トナー１〜１０の調製例）
トナー１の調製例においてトナー粒子１を比較トナー粒子１〜１０に変更した以外は同様にして、比較トナー１〜１０を得た。
【０２３６】
（評価）
得られた各トナーを用いて以下の評価を行った。評価結果を表７〜１０に示した。
【０２３７】
（環境安定性および現像耐久性の評価）
図４のような構成を有するタンデム方式のキヤノン製レーザービームプリンタＬＢＰ９６００Ｃのトナーカートリッジに、トナー２００ｇを装填した。そして、そのトナーカートリッジを低温低湿Ｌ／Ｌ（温度１０℃／湿度１５％ＲＨ）、常温常湿Ｎ／Ｎ（２５℃／５０％ＲＨ）、高温高湿Ｈ／Ｈ（３２．５℃／８５％ＲＨ）の各環境下で２４時間放置した。各環境下で２４時間放置後のトナーカートリッジを上記ＬＢＰ９６００Ｃに取り付け、５．０％の印字比率のベタ画像部を含む画像をＡ４用紙（７０ｇ／ｍ２）横方向で５，０００枚までプリントアウトして、初期と５，０００枚出力時のベタ画像濃度（トナー載り量０．４０ｍｇ／ｃｍ２）とカブリ、５，０００枚出力時の部材汚染（フィルミング、現像スジ、ドラム融着）の評価を行った。
【０２３８】
また、トナーを装填したＬＢＰ９６００Ｃのトナーカートリッジを、過酷環境（４０℃／９０％ＲＨ）下に４８時間放置し、その後、超高温高湿ＳＨＨ（３５．０℃／８５％ＲＨ）環境下に２４時間放置した。放置後、超高温高湿ＳＨＨ環境下で、上記の評価と同様の評価を行った。
【０２３９】
（画像濃度の評価）
画像濃度は、ＳＰＩ補助フィルターを装着した、マクベス濃度計（ＲＤ−９１４；マクベス社製）を用いて、測定した。
【０２４０】
なお、画像濃度の評価基準は下記のとおりである。
Ａ：１．４５以上
Ｂ：１．４０以上１．４５未満
Ｃ：１．３０以上１．４０未満
Ｄ：１．２５以上１．３０未満
Ｅ：１．２０以上１．２５未満
Ｆ：１．２０未満
（カブリの評価）
初期および、５，０００枚耐久出力後に、０％の印字比率の画像をプリントアウトし、「リフレクトメータ」（東京電色社製）により、画像の白地部分の白色度（％））を測定した。また、画像形成に用いていない転写紙の白色度（％）を同様に「リフレクトメータ」（東京電色社製）を用いて測定した。画像の白地部分の白色度をＡとし、転写紙の白色度をＢとしたときの差（Ｂ−Ａ）をカブリ濃度（％）とした。また、そのカブリ濃度を下記の基準で画像カブリとして評価した。
Ａ：１．０％未満
Ｂ：１．０％以上１．５％未満
Ｃ：１．５％以上２．０％未満
Ｄ：２．０％以上２．５％未満
Ｅ：２．５％以上３．０％未満
Ｆ：３．０％以上
【０２４１】
（部材汚染評価）
５，０００枚耐久出力後に、前半部分がハーフトーン画像（トナー載り量０．２５ｍｇ／ｃｍ２）であり、後半部分がベタ画像（トナー載り量０．４０ｍｇ／ｃｍ２）であるミックス画像を出力して、下記基準に従い評価した。
Ａ：現像ローラー上にも、ハーフトーン部、ベタ部の画像上にも排紙方向の縦スジや濃度の異なるポチは見られない。
Ｂ：現像ローラーの両端に周方向の細いスジが１本以上２本以下見られる。または感光ドラム上に１個以上３個以下の融着物がある。但し、ハーフトーン部、ベタ部の画像上に排紙方向の縦スジや濃度の異なるポチは見られない。
Ｃ：現像ローラーの両端に周方向の細いスジが３本以上５本以下見られる。または感光ドラム上に３個以上５個以下の融着物ある。またはハーフトーン部、ベタ部の画像上に排紙方向の縦スジや濃度の異なるポチがほんの少し見られる。
Ｄ：現像ローラーの両端に周方向の細いスジが６本以上２０本以下見られる。または感光ドラム上に６個以上２０個以下の融着物がある。またはハーフトーン部、ベタ部の画像上に数本の縦スジや明らかな濃度の異なるポチが見られる。
Ｅ：現像ローラーの両端に周方向のスジが２１本以上見られる。または感光ドラム上に２１個以上の融着物がある。またはハーフトーン部、ベタ部の画像上に著しくスジや濃度の異なるポチが見られる。
【０２４２】
（低温定着性の評価（低温オフセット終了温度））
キヤノン製レーザービームプリンタＬＢＰ９６００Ｃを、定着ユニットの定着温度を調整できるように改造した。この改造後のＬＢＰ９６００Ｃを用いて、プロセススピード２３０ｍｍ／秒で、トナー載り量が０．４０ｍｇ／ｃｍ２の未定着トナー画像の定着を行った。
【０２４３】
定着性は、キムワイプ〔Ｓ−２００（株式会社クレシア）〕用いて、７５ｇ／ｃｍ２の荷重をかけて定着画像を１０回こすり、こすり前後の濃度低下率が５％未満になる温度を低温オフセット終了温度とした。評価は、常温常湿（２５℃／５０％ＲＨ）で実施した。
【０２４４】
（保存安定性の評価）
（保存性の評価）
１０ｇのトナーを１００ｍＬガラス瓶にいれ、温度５０℃、湿度２０％で１５日間放置した後に目視で判定した。
Ａ：変化なし
Ｂ：凝集体があるが、すぐにほぐれる
Ｃ：ほぐれにくい凝集体が発生
Ｄ：流動性なし
Ｅ：明白なケーキングが発生
【０２４５】
（長期保存性の評価）
１０ｇのトナーを１００ｍＬガラス瓶にいれ、温度４５℃、湿度９５％で３カ月間放置した後に目視で判定した。
Ａ：変化なし
Ｂ：凝集体があるが、すぐにほぐれる
Ｃ：ほぐれにくい凝集体が発生
Ｄ：流動性なし
Ｅ：明白なケーキングが発生
【０２４６】
（連続印字時の濃度差Ｄ（１−１０）の評価）
５，０００枚出力後に、ベタ画像（トナー載り量０．４０ｍｇ／ｃｍ２）を１０枚連続で印字して、１枚目と１０枚目の画像濃度の差を測定した。
（濃度差Ｄ（１−１０））＝（１枚目のベタ画像濃度）−（１０枚目のベタ画像濃度）
Ａ：０．０５未満
Ｂ：０．０５以上０．１０未満
Ｃ：０．１０以上０．１５未満
Ｄ：０．１５以上０．２０未満
Ｅ：０．２０以上
【０２４７】
（トナー粒子１を用いた評価）
トナー粒子１を用いる以外は、上記評価と同様の評価を行った。その結果を表９に示した。トナー１とトナー粒子１の評価結果は遜色ない結果であった。
【０２４８】
（フルカラー画像形成）
図４のような構成を有するタンデム方式のキヤノン製レーザービームプリンタＬＢＰ９６００Ｃのトナーカートリッジを用い、トナー１（シアン）２００ｇを装填した。同様にトナー２７（ブラック）、トナー２８（マゼンタ）、トナー２９（イエロー）をそれぞれＬＢＰ９６００Ｃのトナーカートリッジに２００ｇずつ充填した。前記４色のカートリッジセットをそれぞれ低温低湿Ｌ／Ｌ（１０℃／１５％ＲＨ）、常温常湿Ｎ／Ｎ（２５℃／５０％ＲＨ）、高温高湿Ｈ／Ｈ（３２．５℃／８５％ＲＨ）の各環境下で２４時間放置した。各環境下で２４時間放置後にシアン、ブラック、マゼンタ、イエローのカートリッジをＬＢＰ９６００Ｃにセットして、５．０％の印字比率の画像をＡ４用紙横方向で５，０００枚までプリントアウトして、初期と５，０００枚出力時のベタ画像濃度とカブリ、５，０００枚出力時の部材汚染（フィルミング、現像スジ、ドラム融着）の評価を行った。その結果、良好な結果が得られた。
【０２４９】
また、４色のカートリッジセットを過酷環境（４０℃／９０％ＲＨ）で４８時間放置後、超高温高湿ＳＨＨ（３５．０℃／８５％ＲＨ）に２４時間放置し、その後、シアン、ブラック、マゼンタ、イエローのカートリッジをＬＢＰ９６００Ｃにセットして、超高温高湿ＳＨＨ環境下で同様の評価を行った。その結果、良好な結果が得られた。
【０２５０】
【表１】
0006541463.tif 000012
【０２５１】
【表２】
0006541463.tif 000013
【０２５２】
【表３】
0006541463.tif 000014
【０２５３】
【表４】
0006541463.tif 000015
【０２５４】
【表５】
0006541463.tif 000016
【０２５５】
【表６】
0006541463.tif 000017
【０２５６】
【表７】
0006541463.tif 000018
【０２５７】
【表８】
0006541463.tif 000019
【０２５８】
【表９】
0006541463.tif 000020
【０２５９】
【表１０】
0006541463.tif 000021
【符号の説明】
【０２６０】
１  感光体
２  現像ローラー
３  トナー供給ローラー
４  トナー
５  規制ブレード
６  現像装置
７  レーザー光
８  帯電装置
９  クリーニング装置
１０  クリーニング用帯電装置
１１  撹拌羽根
１２  駆動ローラー
１３  転写ローラー
１４  バイアス電源
１５  テンションローラー
１６  転写搬送ベルト
１７  従動ローラー
１８  紙
１９  給紙ローラー
２０  吸着ローラー
２１  定着装置
【図１】
0006541463.tif 000026
【図２】
0006541463.tif 000027
【図３】
0006541463.tif 000028
【図４】
0006541463.tif 000029